(57)【要約】  樹脂および下記式（Ｉ）で表される化合物に由来する構造を有する光吸収剤（Ａ）を含む樹脂製基板（Ｉ）を有し、前記光吸収剤（Ａ）が、前記樹脂製基板（Ｉ）中に、前記樹脂１００重量部に対して０．００１〜０．０１重量部の量で含有されることを特徴とする近赤外線カットフィルター。2013038938.tif 000030
2013038938.tif 000002
【特許請求の範囲】
【請求項１】
樹脂および下記式（Ｉ）で表される化合物に由来する構造を有する光吸収剤（Ａ）を含む樹脂製基板（Ｉ）を有し、
前記光吸収剤（Ａ）が、前記樹脂製基板（Ｉ）中に、前記樹脂１００重量部に対して０．００１〜０．０１重量部の量で含有されることを特徴とする近赤外線カットフィルター。
【化１】
2013038938.tif 000026
[式（Ｉ）中、Ｒa、ＲbおよびＹは、下記（ｉ）または（ｉｉ）を満たす。
（ｉ）Ｒaは独立に水素原子、炭素数１〜８のアルキル基、−ＮＲeＲf基（ＲeおよびＲfはそれぞれ独立に水素原子または炭素数１〜５のアルキル基を表す。）、またはヒドロキシ基を表し、
Ｒbは独立に水素原子、炭素数１〜５のアルキル基、−ＮＲgＲh基（ＲgおよびＲhはそれぞれ独立に水素原子、炭素数１〜５のアルキル基、または−Ｃ（Ｏ）Ｒi基（Ｒiは炭素数１〜５のアルキル基を表す。）を表す。）、またはヒドロキシ基を表し、
Ｙは独立に−ＮＲjＲk基（ＲjおよびＲkはそれぞれ独立に水素原子、炭素数１〜８の脂肪族炭化水素基、任意の水素原子が置換基で置換された炭素数１〜８の置換脂肪族炭化水素基、炭素数６〜１２の芳香族炭化水素基、または任意の水素原子がアルキル基で置換された炭素数６〜１２の置換芳香族炭化水素基を表す。）を表す。
（ｉｉ）１つのベンゼン環上の２つのＲaのうちの１つが、同じベンゼン環上のＹと相互に結合して、構成原子数５または６の窒素原子を少なくとも１つ含む複素環を形成し、
Ｒbおよび該結合に関与しないＲaはそれぞれ独立に前記（ｉ）のＲbおよびＲaと同義である。]
【請求項２】
前記式（Ｉ）で表される化合物が、下記式（ＩＩ）で表される化合物であることを特徴とする請求項１に記載の近赤外線カットフィルター。
【化２】
2013038938.tif 000027
[式（ＩＩ）中、ＲaおよびＲbはそれぞれ独立に、前記式（Ｉ）の（ｉ）と同義であり、Ｒcは独立に水素原子、炭素数１〜８の脂肪族炭化水素基、任意の水素原子が置換基で置換された炭素数１〜８の置換脂肪族炭化水素基、炭素数６〜１２の芳香族炭化水素基、または任意の水素原子がアルキル基で置換された炭素数６〜１２の置換芳香族炭化水素基を表す。]
【請求項３】
光吸収剤および樹脂を含む樹脂製基板（Ｉ'）を有し、透過率が下記（Ａ）〜（Ｄ）を満たすことを特徴とする近赤外線カットフィルター。
（Ａ）波長４３０〜５８０ｎｍの範囲において、近赤外線カットフィルターの垂直方向から測定した場合の透過率の平均値が８０％以上
（Ｂ）波長６３０〜６５０ｎｍの範囲において、近赤外線カットフィルターの垂直方向から測定した場合の透過率の平均値が７０％以上
（Ｃ）波長８００〜１０００ｎｍにおいて、近赤外線カットフィルターの垂直方向から測定した場合の透過率の平均値が２０％以下
（Ｄ）波長５５０〜７００ｎｍの範囲において、近赤外線カットフィルターの垂直方向から測定した場合の透過率が７５％となる波長の値（Ｙａ）と、近赤外線カットフィルターの垂直方向に対して３０°の角度から測定した場合の透過率が７５％となる波長の値（Ｙｂ）の差の絶対値が１５ｎｍ未満
【請求項４】
前記光吸収剤が下記式（Ｉ）で表される化合物に由来する構造を有する光吸収剤（Ａ）であることを特徴とする請求項３に記載の近赤外線カットフィルター。
【化３】
2013038938.tif 000028
[式（Ｉ）中、Ｒa、ＲbおよびＹは、下記（ｉ）または（ｉｉ）を満たす。
（ｉ）Ｒaは独立に水素原子、炭素数１〜８のアルキル基、−ＮＲeＲf基（ＲeおよびＲfはそれぞれ独立に水素原子または炭素数１〜５のアルキル基を表す。）、またはヒドロキシ基を表し、
Ｒbは独立に水素原子、炭素数１〜５のアルキル基、−ＮＲgＲh基（ＲgおよびＲhはそれぞれ独立に水素原子、炭素数１〜５のアルキル基、または−Ｃ（Ｏ）Ｒi基（Ｒiは炭素数１〜５のアルキル基を表す。）を表す。）、またはヒドロキシ基を表し、
Ｙは独立に−ＮＲjＲk基（ＲjおよびＲkはそれぞれ独立に水素原子、炭素数１〜８の脂肪族炭化水素基、任意の水素原子が置換基で置換された炭素数１〜８の置換脂肪族炭化水素基、炭素数６〜１２の芳香族炭化水素基、または任意の水素原子がアルキル基で置換された炭素数６〜１２の置換芳香族炭化水素基を表す。）を表す。
（ｉｉ）１つのベンゼン環上の２つのＲaのうちの１つが、同じベンゼン環上のＹと相互に結合して、構成原子数５または６の窒素原子を少なくとも１つ含む複素環を形成し、
Ｒbおよび該結合に関与しないＲaはそれぞれ独立に前記（ｉ）のＲbおよびＲaと同義である。]
【請求項５】
前記式（Ｉ）で表される化合物が、下記式（ＩＩ）で表される化合物であることを特徴とする請求項４に記載の近赤外線カットフィルター。
【化４】
2013038938.tif 000029
[式（ＩＩ）中、ＲaおよびＲbはそれぞれ独立に、前記式（Ｉ）の（ｉ）と同義であり、Ｒcは独立に水素原子、炭素数１〜８の脂肪族炭化水素基、任意の水素原子が置換基で置換された炭素数１〜８の置換脂肪族炭化水素基、炭素数６〜１２の芳香族炭化水素基、または任意の水素原子がアルキル基で置換された炭素数６〜１２の置換芳香族炭化水素基を表す。]
【請求項６】
前記光吸収剤（Ａ）が、樹脂製基板（Ｉ'）中に、前記樹脂１００重量部に対して０．００１〜０．０１重量部の量で含有されることを特徴とする請求項４または５に記載の近赤外線カットフィルター。
【請求項７】
前記樹脂が、環状オレフィン系樹脂または芳香族ポリエーテル系樹脂であることを特徴とする請求項１〜６のいずれか１項に記載の近赤外線カットフィルター。
【請求項８】
前記近赤外線カットフィルターが固体撮像素子用であることを特徴とする請求項１〜７のいずれか１項に記載の近赤外線カットフィルター。
【請求項９】
請求項１〜８のいずれか１項に記載の近赤外線カットフィルターを具備することを特徴とする固体撮像装置。
【請求項１０】
請求項１〜８のいずれか１項に記載の近赤外線カットフィルターを具備することを特徴とするカメラモジュール。
【発明の詳細な説明】
【技術分野】
【０００１】
本発明は、近赤外線カットフィルターに関する。詳しくは、十分な視野角を持ち、特にＣＣＤ、ＣＭＯＳイメージセンサー等の固体撮像素子用視感度補正フィルターとして好適に用いることができる近赤外線カットフィルターに関する。
【背景技術】
【０００２】
近年、ビデオカメラ、デジタルスチルカメラ、カメラ機能付き携帯電話などの固体撮像装置にはカラー画像の固体撮像素子であるＣＣＤやＣＭＯＳイメージセンサーが使用されているが、これら固体撮像素子はその受光部において人間の目では感知できない近赤外線に感度を有するシリコンフォトダイオードを使用している。これらの固体撮像素子では、人間の目で見て自然な色合いにさせる視感度補正を行うことが必要であり、特定の波長領域の光線を選択的に透過もしくはカットする近赤外線カットフィルターを用いることが多い。【０００３】
このような近赤外線カットフィルターとしては、従来から、各種方法で製造されたものが使用されている。例えば、ガラスなど透明基材の表面に銀等の金属を蒸着して近赤外線を反射するようにしたもの、アクリル樹脂やポリカーボネート樹脂等の透明樹脂に近赤外線吸収色素を添加したものなどが実用に供されている。【０００４】
しかしながら、ガラス基材に金属を蒸着した近赤外線カットフィルターは製造コストがかかるだけでなく、カッティング時に異物として基材のガラス片が混入してしまうという問題があった。さらに、基材として無機質材料を用いる場合は、近年の固体撮像装置の薄型化・小型化に対応していくためには限界があった。【０００５】
また、特開平６−２００１１３号公報（特許文献１）には、基材として透明樹脂を用い、透明樹脂中に近赤外線吸収色素を含有させた近赤外線カットフィルターが開示されている。【０００６】
しかしながら、特許文献１に記載された近赤外線カットフィルターは、近赤外線吸収能が必ずしも十分ではない場合があった。【０００７】
また、本出願人は、特開２００５−３３８３９５号公報（特許文献２）、および特開２０１１−１０００８４号公報（特許文献３）にて、ノルボルネン系樹脂製基板と近赤外線反射膜を有する近赤外線カットフィルターを提案している。
【先行技術文献】
【特許文献】
【０００８】
【特許文献１】特開平６−２００１１３号公報
【特許文献２】特開２００５−３３８３９５号公報
【特許文献３】特開２０１１−１０００８４号公報
【発明の概要】
【発明が解決しようとする課題】
【０００９】
特許文献２に記載された近赤外線カットフィルターは、近赤外線カット能、耐吸湿性、耐衝撃性に優れるが、十分な視野角の値をとることはできない場合があった。
特許文献３に記載された近赤外線カットフィルターは、近赤外線カット能、耐吸湿性、耐衝撃性に優れ視野角が広いが、十分な可視光領域の透過率の値をとることはできない場合があった。【００１０】
本発明は、可視光領域の透過率が高く、さらに、視野角が広く、近赤外線カット能に優れ、特にＣＣＤ、ＣＭＯＳイメージセンサー等の固体撮像素子用に好適に用いることができる近赤外線カットフィルターを得ることを目的とする。
【課題を解決するための手段】
【００１１】
［１］  樹脂および下記式（Ｉ）で表される化合物に由来する構造を有する光吸収剤（Ａ）を含む樹脂製基板（Ｉ）を有し、
前記光吸収剤（Ａ）が、前記樹脂製基板（Ｉ）中に、前記樹脂１００重量部に対して０．００１〜０．０１重量部の量で含有されることを特徴とする近赤外線カットフィルター。【００１２】
【化１】
2013038938.tif 000003
[式（Ｉ）中、Ｒa、ＲbおよびＹは、下記（ｉ）または（ｉｉ）を満たす。
（ｉ）Ｒaは独立に水素原子、炭素数１〜８のアルキル基、−ＮＲeＲf基（ＲeおよびＲfはそれぞれ独立に水素原子または炭素数１〜５のアルキル基を表す。）、またはヒドロキシ基を表し、
Ｒbは独立に水素原子、炭素数１〜５のアルキル基、−ＮＲgＲh基（ＲgおよびＲhはそれぞれ独立に水素原子、炭素数１〜５のアルキル基、または−Ｃ（Ｏ）Ｒi基（Ｒiは炭素数１〜５のアルキル基を表す。）を表す。）、またはヒドロキシ基を表し、
Ｙは独立に−ＮＲjＲk基（ＲjおよびＲkはそれぞれ独立に水素原子、炭素数１〜８の脂肪族炭化水素基、任意の水素原子が置換基で置換された炭素数１〜８の置換脂肪族炭化水素基、炭素数６〜１２の芳香族炭化水素基、または任意の水素原子がアルキル基で置換された炭素数６〜１２の置換芳香族炭化水素基を表す。）を表す。
（ｉｉ）１つのベンゼン環上の２つのＲaのうちの１つが、同じベンゼン環上のＹと相互に結合して、構成原子数５または６の窒素原子を少なくとも１つ含む複素環を形成し、
Ｒbおよび該結合に関与しないＲaはそれぞれ独立に前記（ｉ）のＲbおよびＲaと同義である。]【００１３】
［２］  前記式（Ｉ）で表される化合物が、下記式（ＩＩ）で表される化合物であることを特徴とする［１］に記載の近赤外線カットフィルター。【００１４】
【化２】
2013038938.tif 000004
[式（ＩＩ）中、ＲaおよびＲbはそれぞれ独立に、前記式（Ｉ）の（ｉ）と同義であり、Ｒcは独立に水素原子、炭素数１〜８の脂肪族炭化水素基、任意の水素原子が置換基で置換された炭素数１〜８の置換脂肪族炭化水素基、炭素数６〜１２の芳香族炭化水素基、または任意の水素原子がアルキル基で置換された炭素数６〜１２の置換芳香族炭化水素基を表す。]【００１５】
［３］  光吸収剤および樹脂を含む樹脂製基板（Ｉ'）を有し、透過率が下記（Ａ）〜（Ｄ）を満たすことを特徴とする近赤外線カットフィルター。
（Ａ）波長４３０〜５８０ｎｍの範囲において、近赤外線カットフィルターの垂直方向から測定した場合の透過率の平均値が８０％以上
（Ｂ）波長６３０〜６５０ｎｍの範囲において、近赤外線カットフィルターの垂直方向から測定した場合の透過率の平均値が７０％以上
（Ｃ）波長８００〜１０００ｎｍにおいて、近赤外線カットフィルターの垂直方向から測定した場合の透過率の平均値が２０％以下
（Ｄ）波長５５０〜７００ｎｍの範囲において、近赤外線カットフィルターの垂直方向から測定した場合の透過率が７５％となる波長の値（Ｙａ）と、近赤外線カットフィルターの垂直方向に対して３０°の角度から測定した場合の透過率が７５％となる波長の値（Ｙｂ）の差の絶対値が１５ｎｍ未満【００１６】
［４］  前記光吸収剤が下記式（Ｉ）で表される化合物に由来する構造を有する光吸収剤（Ａ）であることを特徴とする［３］に記載の近赤外線カットフィルター。【００１７】
【化３】
2013038938.tif 000005
[式（Ｉ）中、Ｒa、ＲbおよびＹは、下記（ｉ）または（ｉｉ）を満たす。
（ｉ）Ｒaは独立に水素原子、炭素数１〜８のアルキル基、−ＮＲeＲf基（ＲeおよびＲfはそれぞれ独立に水素原子または炭素数１〜５のアルキル基を表す。）、またはヒドロキシ基を表し、
Ｒbは独立に水素原子、炭素数１〜５のアルキル基、−ＮＲgＲh基（ＲgおよびＲhはそれぞれ独立に水素原子、炭素数１〜５のアルキル基、または−Ｃ（Ｏ）Ｒi基（Ｒiは炭素数１〜５のアルキル基を表す。）を表す。）、またはヒドロキシ基を表し、
Ｙは独立に−ＮＲjＲk基（ＲjおよびＲkはそれぞれ独立に水素原子、炭素数１〜８の脂肪族炭化水素基、任意の水素原子が置換基で置換された炭素数１〜８の置換脂肪族炭化水素基、炭素数６〜１２の芳香族炭化水素基、または任意の水素原子がアルキル基で置換された炭素数６〜１２の置換芳香族炭化水素基を表す。）を表す。
（ｉｉ）１つのベンゼン環上の２つのＲaのうちの１つが、同じベンゼン環上のＹと相互に結合して、構成原子数５または６の窒素原子を少なくとも１つ含む複素環を形成し、
Ｒbおよび該結合に関与しないＲaはそれぞれ独立に前記（ｉ）のＲbおよびＲaと同義である。]【００１８】
［５］  前記式（Ｉ）で表される化合物が、下記式（ＩＩ）で表される化合物であることを特徴とする［４］に記載の近赤外線カットフィルター。【００１９】
【化４】
2013038938.tif 000006
[式（ＩＩ）中、ＲaおよびＲbはそれぞれ独立に、前記式（Ｉ）の（ｉ）と同義であり、Ｒcは独立に水素原子、炭素数１〜８の脂肪族炭化水素基、任意の水素原子が置換基で置換された炭素数１〜８の置換脂肪族炭化水素基、炭素数６〜１２の芳香族炭化水素基、または任意の水素原子がアルキル基で置換された炭素数６〜１２の置換芳香族炭化水素基を表す。]【００２０】
［６］  前記光吸収剤（Ａ）が、樹脂製基板（Ｉ'）中に、前記樹脂１００重量部に対して０．００１〜０．０１重量部の量で含有されることを特徴とする［４］または［５］に記載の近赤外線カットフィルター。【００２１】
［７］  前記樹脂が、環状オレフィン系樹脂または芳香族ポリエーテル系樹脂であることを特徴とする［１］〜［６］のいずれかに記載の近赤外線カットフィルター。【００２２】
［８］  前記近赤外線カットフィルターが固体撮像素子用であることを特徴とする［１］〜［７］のいずれかに記載の近赤外線カットフィルター。
［９］  ［１］〜［８］のいずれかに記載の近赤外線カットフィルターを具備することを特徴とする固体撮像装置。
［１０］  ［１］〜［８］のいずれかに記載の近赤外線カットフィルターを具備することを特徴とするカメラモジュール。
【発明の効果】
【００２３】
本発明によれば、可視光領域の透過率が高く、吸収（透過）波長の入射角依存性が小さく、視野角が広く、近赤外線カット能に優れ、吸湿性が低く、ソリが生じにくく、異物のない近赤外線カットフィルターを製造することができる。
また、本発明によれば、固体撮像装置およびカメラモジュール等を薄型化および小型化することができる。
【図面の簡単な説明】
【００２４】
【図１】図１（ａ）は、従来のカメラモジュールの一例を示す断面概略図である。図１（ｂ）は、本発明で得られる近赤外線カットフィルター６'を用いた場合のカメラモジュールの一例を示す断面概略図である。
【図２】図２は、近赤外線カットフィルターの垂直方向から測定した場合の透過率を測定する方法を示す概略図である。
【図３】図３は、近赤外線カットフィルターの垂直方向に対して３０°の角度から測定した場合の透過率を測定する方法を示す概略図である。
【図４】図４は、実施例１で得られた近赤外線カットフィルターの、垂直方向から測定した場合の透過率曲線（０°）および垂直方向に対して３０°の角度から測定した場合の透過率曲線（３０°）である。
【図５】図５は、実施例１１で得られた近赤外線カットフィルターの、垂直方向から測定した場合の透過率曲線（０°）および垂直方向に対して３０°の角度から測定した場合の透過率曲線（３０°）である。
【図６】図６は、参考例１で得られた近赤外線カットフィルターの、垂直方向から測定した場合の透過率曲線（０°）および垂直方向に対して３０°の角度から測定した場合の透過率曲線（３０°）である。
【発明を実施するための形態】
【００２５】
以下、本発明について具体的に説明する。
【００２６】
〔近赤外線カットフィルター〕
本発明に係る近赤外線カットフィルターは、下記式（Ｉ）で表されるスクアリリウム構造を有する化合物（以下「化合物（Ｉ）」ともいう。）に由来する構造を有する光吸収剤（Ａ）０．００１〜０．０１重量部および樹脂１００重量部を含む樹脂製基板（Ｉ）を有することを特徴とする。本発明の近赤外線カットフィルターは、下記樹脂製基板（Ｉ）と下記近赤外線反射膜とを有することが好ましい。
本発明の近赤外線カットフィルターは、このような樹脂製基板（Ｉ）を有することで、特に、入射角依存性の小さい近赤外線カットフィルターとなる。
【００２７】
また、本発明に係る近赤外線カットフィルターは、光吸収剤（以下「光吸収剤（Ａ'）」ともいう。）および樹脂を含む樹脂製基板（Ｉ'）を有し、透過率が下記（Ａ）〜（Ｄ）を満たすことを特徴とする。
（Ａ）波長４３０〜５８０ｎｍの範囲において、近赤外線カットフィルターの垂直方向から測定した場合の透過率の平均値が８０％以上
（Ｂ）波長６３０〜６５０ｎｍの範囲において、近赤外線カットフィルターの垂直方向から測定した場合の透過率の平均値が７０％以上
（Ｃ）波長８００〜１０００ｎｍにおいて、近赤外線カットフィルターの垂直方向から測定した場合の透過率の平均値が２０％以下
（Ｄ）波長５５０〜７００ｎｍの範囲において、近赤外線カットフィルターの垂直方向から測定した場合の透過率が７５％となる波長の値（Ｙａ）と、近赤外線カットフィルターの垂直方向に対して３０°の角度から測定した場合の透過率が７５％となる波長の値（Ｙｂ）の差の絶対値が１５ｎｍ未満
【００２８】
≪樹脂製基板≫
前記樹脂製基板（Ｉ）は、光吸収剤（Ａ）および樹脂を含んでなり、前記樹脂製基板（Ｉ'）は、光吸収剤（Ａ'）および樹脂を含んでなる。この光吸収剤（Ａ'）としては、前記光吸収剤（Ａ）が好ましい。
以下、樹脂製基板（Ｉ）および樹脂製基板（Ｉ'）のことを単に「樹脂製基板」ともいう。
前記樹脂製基板は、下記（Ｅ）および（Ｆ）を満たすことが好ましい。
【００２９】
（Ｅ）吸収極大が波長６４０〜８００ｎｍの範囲、好ましくは６６０〜７５０ｎｍ、さらに好ましくは６７０〜７３０ｎｍの範囲にあることが望ましい。
基板の吸収極大波長がこのような範囲にあれば、該基板は、近赤外線を選択的に効率よくカットすることができる。
【００３０】
（Ｆ）波長６４０ｎｍにおいて、前記樹脂製基板の垂直方向から測定した場合の透過率が６５％以上、好ましくは７０％以上、さらに好ましくは７５％以上、特に好ましくは８０％以上の範囲にあることが望ましい。
【００３１】
樹脂製基板の吸収極大が前記範囲にあり、かつ、波長６４０ｎｍにおいて、前記樹脂製基板の垂直方向から測定した場合の透過率が前記範囲にあると、該基板に光を入射したときに近赤外線の波長領域付近の波長で透過率が急変することとなる。
【００３２】
このような樹脂製基板を近赤外線カットフィルターに用いた場合には、そのフィルターの（Ｙａ）と（Ｙｂ）の差の絶対値が小さくなり、吸収波長の入射角依存性が小さく、視野角の広い近赤外線カットフィルターとなる。
【００３３】
また、前記樹脂製基板を有する近赤外線カットフィルターを、カメラモジュール等レンズユニットに用いた場合には、レンズユニットの低背化を実現できるため好ましい。
【００３４】
光吸収剤（Ａ）を特定量で含む基板を用いることで、前記（Ｅ）および（Ｆ）を満たす樹脂製基板が得られる。
【００３５】
カメラモジュールなどの用途によっては、波長４００〜７００ｎｍのいわゆる可視光領域において、樹脂製基板の厚みを１００μｍとした時の該基板の平均透過率は、好ましくは５０％以上であり、より好ましくは６５％以上である。
【００３６】
前記樹脂製基板の厚みは、所望の用途に応じて適宜選択することができ、特に制限されないが、該基板が前記（Ｅ）および（Ｆ）を満たすように調整することが好ましく、より好ましくは５０〜２５０μｍ、さらに好ましくは５０〜２００μｍ、特に好ましくは８０〜１５０μｍである。
【００３７】
樹脂製基板の厚みが前記範囲にあると、該基板を用いた近赤外線カットフィルターを小型化、軽量化することができ、固体撮像装置等さまざまな用途に好適に用いることができる。特にカメラモジュール等レンズユニットに用いた場合には、レンズユニットの低背化を実現することができるため好ましい。
【００３８】
＜光吸収剤（Ａ'）＞
前記光吸収剤（Ａ'）としては、得られる近赤外線カットフィルターが下記（Ａ）〜（Ｄ）を満たすような光吸収剤であれば特に制限されないが、このような近赤外線カットフィルターを容易に得ることができるなどの点から、フタロシアニン系化合物、シアニン化合物、スクアリリウム化合物等が好ましく、下記光吸収剤（Ａ）がより好ましい。
【００３９】
＜光吸収剤（Ａ）＞
前記光吸収剤（Ａ）は、化合物（Ｉ）に由来する構造を有する。光吸収剤（Ａ）は、スクアリリウム構造を有する染料であることが好ましい。
【００４０】
【化５】
2013038938.tif 000007
【００４１】
式（Ｉ）中、Ｒa、ＲbおよびＹは、下記（ｉ）または（ｉｉ）を満たす。
（ｉ）Ｒaは独立に水素原子、炭素数１〜８のアルキル基、−ＮＲeＲf基（ＲeおよびＲfはそれぞれ独立に水素原子または炭素数１〜５のアルキル基を表す。）、またはヒドロキシ基を表し、
Ｒbは独立に水素原子、炭素数１〜５のアルキル基、−ＮＲgＲh基（ＲgおよびＲhはそれぞれ独立に水素原子、炭素数１〜５のアルキル基、または−Ｃ（Ｏ）Ｒi基（Ｒiは炭素数１〜５のアルキル基を表す。）を表す。）、またはヒドロキシ基を表し、
Ｙは独立に−ＮＲjＲk基（ＲjおよびＲkはそれぞれ独立に水素原子、炭素数１〜８の脂肪族炭化水素基、任意の水素原子が置換基で置換された炭素数１〜８の置換脂肪族炭化水素基、炭素数６〜１２の芳香族炭化水素基、または任意の水素原子がアルキル基で置換された炭素数６〜１２の置換芳香族炭化水素基を表す。）を表す。
（ｉｉ）１つのベンゼン環上の２つのＲaのうちの１つが、同じベンゼン環上のＹと相互に結合して、構成原子数５または６の窒素原子を少なくとも１つ含む複素環を形成し、Ｒbおよび該結合に関与しないＲaはそれぞれ独立に前記（ｉ）のＲbおよびＲaと同義である。
【００４２】
前記Ｒaの炭素数１〜８のアルキル基としては、メチル基、エチル基、ｎ−プロピル基、ｉ−プロピル基、ｎ−ブチル基、ｓ−ブチル基、ｔ−ブチル基、ペンチル基およびヘキシル基等を挙げることができ、これらの基の任意の水素原子がメチル基またはエチル基などで置換されていてもよい。
【００４３】
前記−ＮＲeＲf基におけるＲeおよびＲfの炭素数１〜５のアルキル基、Ｒbの炭素数1〜５のアルキル基、−ＮＲgＲh基におけるＲgおよびＲhの炭素数１〜５のアルキル基、ならびに−Ｃ（Ｏ）Ｒi基におけるＲiの炭素数１〜５のアルキル基としては、メチル基、エチル基、ｎ−プロピル基、ｉ−プロピル基、ｎ−ブチル基、ｓ−ブチル基、ｔ−ブチル基およびペンチル基等を挙げることができる。
【００４４】
前記−ＮＲjＲk基におけるＲjおよびＲkの炭素数１〜８の脂肪族炭化水素基としては、メチル基、エチル基、ｎ−プロピル基、ｉ−プロピル基、ｎ−ブチル基、ｓ−ブチル基、ｔ−ブチル基、ペンチル基およびヘキシル基等の鎖状脂肪族炭化水素基；シクロペンチル基、シクロヘキシル基等の環状脂肪族炭化水素基；などを挙げることができる。
【００４５】
前記−ＮＲjＲk基におけるＲjおよびＲkの任意の水素原子が置換基で置換された炭素数１〜８の置換脂肪族炭化水素基としては、前記鎖状脂肪族炭化水素基の任意の水素原子が−ＮＲ'Ｒ''基（Ｒ'およびＲ''は、メチル基、エチル基、ｎ−プロピル基、ｉ−プロピル基、ｎ−ブチル基、ｓ−ブチル基、ｔ−ブチル基またはペンチル基等の鎖状脂肪族炭化水素基を表す。）、−ＣＮ、−ＯＨ、−ＯＲ（Ｒはメチル基、エチル基またはプロピル基を表す。）等の置換基で置換された置換鎖状脂肪族炭化水素基；前記環状脂肪族炭化水素基の任意の水素原子がメチル基またはエチル基等で置換された置換環状脂肪族炭化水素基などを挙げることができる。
【００４６】
前記−ＮＲjＲk基におけるＲjおよびＲkの炭素数６〜１２の芳香族炭化水素基としては、フェニル基、ベンジル基等を挙げることができる。
前記−ＮＲjＲk基におけるＲjおよびＲkの任意の水素原子がアルキル基で置換された炭素数６〜１２の置換芳香族炭化水素基としては、フェニル基やベンジル基等の任意の水素原子がメチル基、エチル基、ｎ−プロピル基、ｉ−プロピル基、ｎ−ブチル基、ｓ−ブチル基、ｔ−ブチル基またはペンチル基等の鎖状脂肪族炭化水素基で置換された置換フェニル基などを挙げることができる。
【００４７】
前記式（Ｉ）の（ｉｉ）における、１つのベンゼン環上の２つのＲaのうちの１つが、同じベンゼン環上のＹと相互に結合した、構成原子数５または６の窒素原子を少なくとも１つ含む複素環としては、例えば、ピロリジン、ピロール、イミダゾール、ピラゾール、ピペリジン、ピリジン、ピペラジン、ピリダジン、ピリミジンおよびピラジンを挙げることができる。これらの複素環のうち、当該複素環を構成し、かつ、ベンゼン環を構成する炭素原子の隣の１つの原子が窒素原子である複素環が好ましく、ピロリジンがさらに好ましい。
【００４８】
化合物（Ｉ）は、例えば、下記式（Ｉ−１）で表される構造の共鳴構造である化合物（Ｉ−２）を含む。つまり、化合物（Ｉ）としては、例えば、化合物（Ｉ−１）および化合物（Ｉ−２）が挙げられる。
【００４９】
【化６】
2013038938.tif 000008
【００５０】
前記 光吸収剤（Ａ）は、該光吸収剤（Ａ）をその良溶媒に溶解させることで得られる溶液の透過率を測定（光路長１ｃｍ）した時に、該溶液中の光吸収剤（Ａ）の濃度によらず、波長６４０〜８００ｎｍに吸収極大があり、かつ、波長６４０ｎｍにおける透過率が６５％以上、好ましくは７０％以上、さらに好ましくは７５％以上となる化合物であることが望ましい。
【００５１】
なお、従来の近赤外線カットフィルターでは、このような光吸収剤（Ａ）は、その透過率曲線が急峻な傾きを有すること、近赤外線領域における吸収領域が狭いこと、およびガラス等の基板に混ぜて近赤外線カットフィルターを製造する際に該光吸収剤（Ａ）がガラスの成形温度に耐えることができないなどの理由から用いられてこなかった。もし、光吸収剤（Ａ）を用いるとすると、該光吸収剤は近赤外線領域における吸収領域が狭いため、十分な近赤外線カット能を有する近赤外線カットフィルターを得るには、その添加量を多くせざるを得ず、得られる近赤外線カットフィルターは可視光領域の透過率が低くなる傾向にあると考えられる。以上のことなどから、従来は、本発明のように特に、可視光領域の透過率が高く、入射角依存性の小さい近赤外線カットフィルターは得られなかった。
【００５２】
本発明では、特に、前記光吸収剤（Ａ）を用いることで、前記（Ｅ）および（Ｆ）を満たす近赤外線カットフィルターを得ることができる。このため、本発明の近赤外線カットフィルターは、特に下記（Ａ）、（Ｂ）および（Ｄ）の特徴を有することになる。このため、入射角依存性が小さく、視野角の広い近赤外線カットフィルターを得ることができる。
【００５３】
また、従来、後述する近赤外線反射膜を、蒸着などにより基材上に設ける場合、近赤外線カットフィルターの視野角が狭くなる等の性能が劣化する場合があった。しかし、前記光吸収剤（Ａ）を含む前記樹脂製基板（Ｉ）は、近赤外線反射膜を設けることで生じうる近赤外線カットフィルターの性能の劣化を防ぐことができる。よって、近赤外線反射膜を蒸着などにより樹脂製基板上に設けた場合であっても、入射光の入射角に依存しない安定した吸収波長領域を有する近赤外線カットフィルターが得られる。
【００５４】
前記化合物（Ｉ）は、下記式（ＩＩ）で表される化合物（以下「化合物（ＩＩ）」ともいう。）であることが好ましい。
【００５５】
【化７】
2013038938.tif 000009
【００５６】
式（ＩＩ）中、ＲaおよびＲbはそれぞれ独立に、前記式（Ｉ）の（ｉ）と同義であり、Ｒcは独立に水素原子、炭素数１〜８の脂肪族炭化水素基、任意の水素原子が置換基で置換された炭素数１〜８の置換脂肪族炭化水素基、炭素数６〜１２の芳香族炭化水素基、または任意の水素原子がアルキル基で置換された炭素数６〜１２の置換芳香族炭化水素基を表す。
【００５７】
式（ＩＩ）中のＲcで表される炭素数１〜８の脂肪族炭化水素基、任意の水素原子が置換基で置換された炭素数１〜８の置換脂肪族炭化水素基、炭素数６〜１２の芳香族炭化水素基、および任意の水素原子がアルキル基で置換された炭素数６〜１２の置換芳香族炭化水素基としては、前記−ＮＲjＲk基におけるＲjおよびＲkの炭素数１〜８の脂肪族炭化水素基、任意の水素原子が置換基で置換された炭素数１〜８の置換脂肪族炭化水素基、炭素数６〜１２の芳香族炭化水素基、および任意の水素原子がアルキル基で置換された炭素数６〜１２の置換芳香族炭化水素基で挙げた基と同様の基等を挙げることができる。
【００５８】
式（ＩＩ）中、Ｒaは独立に水素原子、メチル基、エチル基、ヒドロキシ基が好ましく、水素原子、メチル基が特に好ましい。
式（ＩＩ）中、Ｒbは独立に水素原子、メチル基、ヒドロキシ基、−ＮＨ−Ｃ（Ｏ）−ＣＨ3基、−Ｎ（ＣＨ3）−Ｃ（Ｏ）−ＣＨ3基、−Ｎ（ＣＨ3）2基が好ましく、水素原子、メチル基、−ＮＨ−Ｃ（Ｏ）−ＣＨ3基が特に好ましい。
式（ＩＩ）中、Ｒcは独立に水素原子、炭素数１〜８の脂肪族炭化水素基、シクロヘキシル基、メチルベンジル基、−（ＣＨ2）2−Ｎ（ＣＨ3）2基が好ましく、水素原子、メチル基が特に好ましい。
【００５９】
化合物（ＩＩ）は、その共鳴構造である下記式（ＩＩ−１）で表される化合物であってもよい。
【００６０】
【化８】
2013038938.tif 000010
【００６１】
前記化合物（ＩＩ）としては、下記の化合物（ａ−１）〜（ａ−１９）等を挙げることができる。なお、下記化合物中、「Ａｃ」は−Ｃ（Ｏ）−ＣＨ3を表す。
【００６２】
【化９】
2013038938.tif 000011
【００６３】
【化１０】
2013038938.tif 000012
【００６４】
【化１１】
2013038938.tif 000013
【００６５】
これらの中でも、化合物（ａ−１０）は、塩化メチレンによく溶解し、化合物（ａ−１０）を塩化メチレンに０．０００１重量％の濃度で溶解させた溶液の分光透過率測定（光路長１ｃｍ）を行った場合に、波長６４０〜８００ｎｍに吸収極大があり、かつ、化合物（ａ−１０）０．０１重量部、ＪＳＲ株式会社製の環状オレフィン系樹脂「アートン  Ｇ」１００重量部、さらに塩化メチレンを加えて得られる樹脂濃度が２０重量％の溶液を平滑なガラス板上にキャストし、２０℃で８時間乾燥させた後、ガラス板から剥離し、さらに減圧下１００℃で８時間乾燥させて得られる厚さ０．１ｍｍ、縦６０ｍｍ、横６０ｍｍの樹脂製基板（Ｉ）の分光透過率測定を行った場合に、波長６４０ｎｍにおいて、前記樹脂製基板（Ｉ）の垂直方向から測定した場合の透過率が６５％以上となる。このため、化合物（ａ−１０）を用いることが、吸収（透過）波長の入射角依存性が小さく、視野角の広い近赤外線カットフィルターを製造することができる点で好ましい。
【００６６】
前記光吸収剤（Ａ）は、一般的に知られている方法で合成すればよく、たとえば、特開平１−２２８９６０号公報に記載されている方法で合成すればよい。
【００６７】
本発明において、光吸収剤（Ａ）の使用量は、前記樹脂製基板が前記（Ｅ）および（Ｆ）を満たすように適宜選択されることが好ましく、具体的には、樹脂製基板（Ｉ）の製造時に用いる樹脂１００重量部に対して、０．００１〜０．０１重量部、好ましくは０．００３〜０．０１重量部、さらに好ましくは０．００５〜０．０１重量部、特に好ましくは０．００７〜０．０１重量部である。
【００６８】
光吸収剤（Ａ）の使用量が前記範囲内にあると、可視光領域の透過率が高く、吸収波長の入射角依存性が小さく、視野角が広く、近赤外線カット能、４３０〜５８０ｎｍの範囲における透過率および強度に優れた近赤外線カットフィルターを得ることができる。
【００６９】
光吸収剤（Ａ）の使用量が前記範囲より多いと、光吸収剤（Ａ）の特性（性質）がより強く表れる近赤外線カットフィルターを得ることができる場合もあるが、４３０〜５８０ｎｍの範囲における透過率が所望の値より低下する恐れや、樹脂製基板や近赤外線カットフィルターの強度が低下する恐れがある。また、光吸収剤（Ａ）の使用量が前記範囲より少ないと、４３０〜５８０ｎｍの範囲における透過率の高い近赤外線カットフィルターを得ることができる場合もあるが、光吸収剤（Ａ）の特性が表れにくくなる恐れがあり、吸収波長の入射角依存性が小さく、視野角が広い樹脂製基板や近赤外線カットフィルターを得ることが困難になる場合がある。
【００７０】
本発明の近赤外線カットフィルターに含まれる光吸収剤（Ａ）および（Ａ'）は、１種単独で用いてもよいし、２種以上を併用してもよい。
【００７１】
＜樹脂＞
本発明で用いる樹脂製基板は、光吸収剤（Ａ）または（Ａ'）と樹脂とを含んでなればよく、該樹脂としては透明樹脂が好ましい。このような樹脂としては、本発明の効果を損なわないものである限り特に制限されないが、例えば、熱安定性およびフィルムへの成形性を確保し、かつ、１００℃以上の蒸着温度で行う高温蒸着により下記近赤外線反射膜を形成しうるフィルムとするため、ガラス転移温度（Ｔｇ）が、好ましくは１１０〜３８０℃、より好ましくは１１０〜３７０℃、さらに好ましくは１２０〜３６０℃である樹脂が望ましい。また、樹脂のガラス転移温度が、１２０℃以上、好ましくは１３０℃以上、さらに好ましくは１４０℃以上である場合には、誘電体多層膜をより高温で蒸着形成し得るフィルムが得られるため望ましい。
【００７２】
前記樹脂としては、厚さ０．１ｍｍでの全光線透過率が、好ましくは７５〜９４％であり、さらに好ましくは７８〜９４％であり、特に好ましくは８０〜９４％である樹脂を用いることが望ましい。全光線透過率がこのような範囲であれば、得られる基板は、良好な透明性を示す。
【００７３】
このような樹脂としては例えば、環状オレフィン系樹脂、ポリエーテル系樹脂、ポリアリレート樹脂（ＰＡＲ）、ポリサルホン樹脂（ＰＳＦ）、ポリエーテルサルホン樹脂（ＰＥＳ）、ポリパラフェニレン樹脂（ＰＰＰ）、ポリアリーレンエーテルフォスフィンオキシド樹脂（ＰＥＰＯ）、ポリイミド樹脂（ＰＰＩ）、ポリアミドイミド樹脂（ＰＡＩ）、（変性）アクリル樹脂、ポリカーボネート樹脂（ＰＣ）、ポリエチレンナフタレート（ＰＥＮ）、アリルエステル系硬化型樹脂およびシルセスキオキサン系紫外線硬化樹脂を挙げることができる。
【００７４】
前記樹脂のうち、透明性の高い環状オレフィン系樹脂または芳香族ポリエーテル系樹脂を用いると可視光領域の透過率が特に高くなるため好ましく、また、これらの樹脂は、吸湿性が低く、ソリが生じにくいため好ましい。
また、樹脂として、特に環状オレフィン系樹脂または芳香族ポリエーテル系樹脂を用いると、前記光吸収剤（Ａ）や（Ａ'）のこれらの樹脂への分散性が良好であるため、光学特性が均一な、成形加工性に優れる基板を得ることができる。
【００７５】
本発明の近赤外線カットフィルターに含まれる樹脂は、１種単独で用いてもよいし、２種以上を併用してもよい。
【００７６】
〈環状オレフィン系樹脂〉
本発明に用いられる透明樹脂として、環状オレフィン系樹脂が挙げられる。環状オレフィン系樹脂としては、特に制限されないが、例えば、下記式（Ｘ0）で表される単量体および下記式（Ｙ0）で表される単量体からなる群より選ばれる少なくとも１つの環状オレフィン系単量体を重合することで得られる樹脂、または必要に応じてさらに得られた樹脂を水素添加することで得られる樹脂を用いることができる。
環状オレフィン系単量体は１種単独で用いてもよいし、２種以上を併用してもよい。
【００７７】
【化１２】
2013038938.tif 000014
（式（Ｘ0）中、Ｒx1〜Ｒx4は、それぞれ独立に下記（ｉ'）〜（ｉｘ'）より選ばれる原子または基を表し、ｋx、ｍxおよびｐxは、それぞれ独立に、０または正の整数を表す。）
（ｉ'）水素原子
（ｉｉ'）ハロゲン原子
（ｉｉｉ'）トリアルキルシリル基
（ｉｖ'）酸素原子、硫黄原子、窒素原子またはケイ素原子を含む連結基を有する、置換または非置換の炭素数１〜３０の炭化水素基
（ｖ'）置換または非置換の炭素数１〜３０の炭化水素基
（ｖｉ'）極性基（但し（ｉｖ'）を除く）
（ｖｉｉ'）Ｒx1とＲx2またはＲx3とＲx4とが、相互に結合して形成されたアルキリデン基を表し、該結合に関与しないＲx1〜Ｒx4は、それぞれ独立に前記（ｉ'）〜（ｖｉ'）より選ばれる原子または基を表す
（ｖｉｉｉ'）Ｒx1とＲx2またはＲx3とＲx4とが、相互に結合して形成された単環もしくは多環の炭化水素環または複素環を表し、該結合に関与しないＲx1〜Ｒx4は、それぞれ独立に前記（ｉ'）〜（ｖｉ'）より選ばれる原子または基を表す
（ｉｘ'）Ｒx2とＲx3とが、相互に結合して形成された単環の炭化水素環または複素環を表し、該結合に関与しないＲx1およびＲx4は、それぞれ独立に前記（ｉ'）〜（ｖｉ'）より選ばれる原子または基を表す
【００７８】
【化１３】
2013038938.tif 000015
（式（Ｙ0）中、Ｒy1およびＲy2は、それぞれ独立に前記（ｉ'）〜（ｖｉ'）より選ばれる原子または基を表すか、下記（ｘ'）を表し、ＫyおよびＰyは、それぞれ独立に、０または正の整数を表す。）
（ｘ'）Ｒy1とＲy2とが、相互に結合して形成された単環または多環の脂環式炭化水素、芳香族炭化水素または複素環を表す
【００７９】
前記（ｉｉ'）ハロゲン原子としては、フッ素原子、塩素原子および臭素原子が挙げられる。
【００８０】
前記（ｉｉｉ'）トリアルキルシリル基としては、炭素数１〜１２のトリアルキルシリル基等が挙げられ、好ましくは炭素数１〜６のトリアルキルシリル基である。このようなトリアルキルシリル基としては、トリメチルシリル基、トリエチルシリル基およびトリイソプロピルシリル基等が挙げられる。
【００８１】
前記酸素原子、硫黄原子、窒素原子またはケイ素原子を含む連結基としては、カルボニル基（−ＣＯ−）、オキシカルボニル基（−ＯＣＯ−）、カルボニルオキシ基（−ＣＯＯ−）、スルホニル基（−ＳＯ2−）、エーテル結合（−Ｏ−）、チオエーテル結合（−Ｓ−）、イミノ基（−ＮＨ−）、アミド結合（−ＮＨＣＯ−、−ＣＯＮＨ−）およびシロキサン結合（−ＯＳｉ（Ｒ）2−（式中、Ｒはメチル基、エチル基等のアルキル基を表す。））等が挙げられる。前記（ｉｖ'）の置換または非置換の炭素数１〜３０の炭化水素基は、これらの連結基を複数含む基であってもよい。
これらの中でも近赤外線反射膜との接着性や密着性に優れる等の点、光吸収剤（Ａ）の分散性や溶解性の点でカルボニルオキシ基（＊−ＣＯＯ−）およびシロキサン結合（−ＯＳｉ（Ｒ）2−）が好ましい。但し＊が式（Ｘ0）の環に結合するものとする。
【００８２】
前記置換または非置換の炭素数１〜３０の炭化水素基としては、置換または非置換の炭素数１〜１５の炭化水素基が好ましく、例えば、メチル基、エチル基およびプロピル基等のアルキル基；シクロペンチル基およびシクロヘキシル基等のシクロアルキル基；フェニル基、ビフェニル基、フェニルエチル基等の芳香族炭化水素基；ビニル基、アリル基およびプロペニル基等のアルケニル基が挙げられる。これらの基の中でも、メチル基およびエチル基が耐熱安定性の点で好ましい。
置換基としては、ヒドロキシ基、ハロゲン原子等が挙げられる。
【００８３】
前記（ｖｉ'）極性基としては、例えば、ヒドロキシ基；メトキシ基およびエトキシ基等の炭素数１〜１０のアルコキシ基；アセトキシ基、プロピオニルオキシ基およびベンゾイルオキシ基等のカルボニルオキシ基；シアノ基；アミノ基；アシル基；スルホ基；カルボキシル基が挙げられる。
【００８４】
また、Ｒx1とＲx2またはＲx3とＲx4とが、相互に結合して形成されたアルキリデン基としては、メチリデン基、エチリデン基、プロピリデン基等が挙げられる。
【００８５】
Ｒx1とＲx2またはＲx3とＲx4とが、相互に結合して形成された単環もしくは多環の炭化水素環または複素環、Ｒx2とＲx3とが、相互に結合して形成された単環の炭化水素環または複素環、Ｒy1とＲy2とが、相互に結合して形成された単環または多環の脂環式炭化水素、芳香族炭化水素または複素環としては、シクロプロピレン、シクロブチレン、シクロペンチレン、シクロへキシレン、シクロへプチレン、シクロブテニレン、シクロペンテニレン、シクロヘキセニレン、フェニレン、ナフチレン等が挙げられる。
【００８６】
ｋx、ｍx、ｐx、Ｋy、Ｐyは、それぞれ独立に、０〜３の整数が好ましい。また、より好ましくはｋx＋ｍx＋ｐxが０〜４の整数、さらに好ましくはｋx＋ｍx＋ｐxが０〜２の整数であり、特に好ましくはｋx＋ｍx＋ｐxが１である。Ｋy＋Ｐyは０〜４の整数であることが好ましく、Ｋy＋Ｐyは０〜２の整数であることがより好ましい。ｍxが０であり、ｋx＋ｐxが１である環状オレフィン系単量体を用いると、ガラス転移温度が高く、かつ機械的強度にも優れた樹脂が得られるため好ましい。
【００８７】
前記環状オレフィン系単量体の種類および量は、得られる樹脂に求められる特性により適宜選択される。
【００８８】
前記環状オレフィン系単量体として、その分子内に酸素原子、硫黄原子、窒素原子およびケイ素原子から選ばれる少なくとも１種の原子を少なくとも１個含む構造（以下「極性構造」ともいう。）を有する化合物を用いると、光吸収剤（Ａ）や（Ａ'）の分散性に優れる樹脂が得られ、また、他素材（近赤外線反射膜等）との接着性や密着性に優れる樹脂製基板が得られるなどの利点がある。特に、前記式（Ｘ0）中、Ｒx1およびＲx3がそれぞれ独立に水素原子または炭素数１〜３の炭化水素基、好ましくは水素原子またはメチル基であり、かつ、Ｒx2またはＲx4のいずれか一つが極性構造を有する基であって他が水素原子または炭素数１〜３炭化水素基である化合物を重合した樹脂は、吸水（湿）性が低く好ましい。また、Ｒy1またはＲy2のいずれか一つが極性構造を有する基であって他が水素原子または炭素数１〜３炭化水素基である化合物を重合した樹脂は、吸水（湿）性が低く好ましい。さらに、前記極性構造を有する基が下記式（Ｚ0）で表される基である環状オレフィン系単量体は、得られる樹脂の耐熱性と吸水（湿）性とのバランスがとりやすいため、好ましく用いられる。
【００８９】
−（ＣＨ2）zＣＯＯＲ      …（Ｚ0）
（式（Ｚ0）中、Ｒは置換または非置換の炭素原子数１〜１５の炭化水素基を表し、ｚは０または１〜１０の整数を表す。）
【００９０】
前記式（Ｚ0）において、ｚの値が小さい基ほど得られる重合体の水素添加物のガラス転移温度が高くなり耐熱性に優れるので、ｚが０または１〜３の整数であることが好ましく、更に、ｚが０である環状オレフィン系単量体はその合成が容易である点で好ましい。
また、前記式（Ｚ0）におけるＲは、炭素数が多いほど得られる重合体の水素添加物の吸水（湿）性が低下する傾向にあるが、ガラス転移温度が低下する傾向にもあるので、耐熱性を保持する観点からは炭素数１〜１０の炭化水素基が好ましく、特に炭素数１〜６の炭化水素基であることが好ましい。
【００９１】
なお、前記式（Ｘ0）において、前記式（Ｚ0）で表される基が結合した炭素原子に、炭素数１〜３のアルキル基、特にメチル基が結合していると、耐熱性と吸水（湿）性のバランスの良い化合物となる傾向にあるため好ましい。加えて、前記式（Ｘ0）において、ｍxが０であり、かつ、ｋx＋ｐxが１である化合物は、反応性が高く、高収率で樹脂（重合体）が得られること、また、耐熱性が高い重合体水素添加物が得られること、さらに工業的に入手しやすいことから好適に用いられる。
【００９２】
前記環状オレフィン系樹脂は、前記環状オレフィン系単量体と該単量体と共重合可能な単量体とを本発明の効果を損なわない範囲で共重合させた重合体であってもよい。
【００９３】
これら共重合可能な単量体として、例えば、シクロブテン、シクロペンテン、シクロヘプテン、シクロオクテン、シクロドデセンなどの環状オレフィンや１，４−シクロオクタジエン、ジシクロペンタジエン、シクロドデカトリエンなどの非共役環状ポリエンを挙げることができる。
これらの共重合可能な単量体は、１種単独で用いてもよいし２種以上を併用してもよい。
【００９４】
前記環状オレフィン系単量体の重合方法については、単量体の重合が可能である限り特に制限されないが、例えば、開環重合または付加重合によって重合することができる。
【００９５】
前記開環重合反応により得られる重合体は、その分子中にオレフィン性不飽和結合を有している。また、前記付加重合反応においても、重合体がその分子中にオレフィン性不飽和結合を有する場合がある。このように、重合体分子中にオレフィン性不飽和結合が存在すると、係るオレフィン性不飽和結合が経時着色やゲル化等劣化の原因となる場合があるので、このオレフィン性不飽和結合を飽和結合に変換する水素添加反応を行うことが好ましい。
【００９６】
水素添加反応は、通常の方法、すなわち、オレフィン性不飽和結合を有する重合体の溶液に公知の水素添加触媒を添加し、これに常圧〜３００気圧、好ましくは３〜２００気圧の水素ガスを０〜２００℃、好ましくは２０〜１８０℃で作用させることによって行うことができる。
【００９７】
水素添加重合体の水素添加率は、５００ＭＨｚ、1Ｈ−ＮＭＲで測定して得られるオレフィン性不飽和結合に水素が付加した割合が通常５０％以上、好ましく７０％以上、より好ましくは９０％以上、特に好ましくは９８％以上、最も好ましくは９９％以上である。
水素添加率が高いほど、熱や光に対する安定性に優れた樹脂となり、該樹脂を用いることで、長期にわたって安定した特性を維持できる樹脂製基板が得られるため好ましい。
【００９８】
〈芳香族ポリエーテル系樹脂〉
本発明に用いられる透明樹脂として、芳香族ポリエーテル系樹脂が挙げられる。前記芳香族ポリエーテル系重合体とは、主鎖にエーテル結合を形成する反応により得られる重合体のことをいう。芳香族ポリエーテル系樹脂としては、特に制限されないが、例えば、下記式（１）で表される構造単位（以下「構造単位（１）」ともいう。）および下記式（２）で表される構造単位（以下「構造単位（２）」ともいう。）からなる群より選ばれる少なくとも一つの構造単位（以下「構造単位（１−２）」ともいう。）を有する樹脂（以下「樹脂（１）」ともいう。）であることが好ましい。このような樹脂（１）から得られる基板は、耐熱性および力学的強度に優れ、さらに、透明性および表面平滑性等に優れる。
【００９９】
【化１４】
2013038938.tif 000016
【０１００】
前記式（１）中、Ｒ1〜Ｒ4は、それぞれ独立に炭素数１〜１２の１価の有機基を示す。
ａ〜ｄは、それぞれ独立に０〜４の整数を示し、好ましくは０または１である。
【０１０１】
炭素数１〜１２の１価の有機基としては、炭素数１〜１２の１価の炭化水素基、ならびに酸素原子および窒素原子からなる群より選ばれる少なくとも１種の原子を含む炭素数１〜１２の１価の有機基等を挙げることができる。
【０１０２】
炭素数１〜１２の１価の炭化水素基としては、炭素数１〜１２の直鎖または分岐鎖の炭化水素基、炭素数３〜１２の脂環式炭化水素基および炭素数６〜１２の芳香族炭化水素基等が挙げられる。
【０１０３】
前記炭素数１〜１２の直鎖または分岐鎖の炭化水素基としては、炭素数１〜８の直鎖または分岐鎖の炭化水素基が好ましく、炭素数１〜５の直鎖または分岐鎖の炭化水素基がより好ましい。
【０１０４】
前記炭素数３〜１２の脂環式炭化水素基としては、炭素数３〜８の脂環式炭化水素基が好ましく、炭素数３または４の脂環式炭化水素基がより好ましい。
【０１０５】
酸素原子を含む炭素数１〜１２の有機基としては、水素原子、炭素原子および酸素原子からなる有機基が挙げられ、中でも、エーテル結合、カルボニル基またはエステル結合と炭化水素基とからなる総炭素数１〜１２の有機基等を好ましく挙げることができる。
【０１０６】
窒素原子を含む炭素数１〜１２の有機基としては、水素原子、炭素原子および窒素原子からなる有機基が挙げられ、具体的には、シアノ基、イミダゾール基、トリアゾール基、ベンズイミダゾール基およびベンズトリアゾール基等が挙げられる。
【０１０７】
酸素原子および窒素原子を含む炭素数１〜１２の有機基としては、水素原子、炭素原子、酸素原子および窒素原子からなる有機基が挙げられ、具体的には、オキサゾール基、オキサジアゾール基、ベンズオキサゾール基およびベンズオキサジアゾール基等が挙げられる。
【０１０８】
前記式（１）におけるＲ1〜Ｒ4としては、吸水（湿）性の低い樹脂が得られるなどの点から炭素数１〜１２の１価の炭化水素基が好ましく、炭素数６〜１２の芳香族炭化水素基がより好ましく、フェニル基がさらに好ましい。
【０１０９】
【化１５】
2013038938.tif 000017
【０１１０】
前記式（２）中、Ｒ1〜Ｒ4およびａ〜ｄは、それぞれ独立に前記式（１）中のＲ1〜Ｒ4およびａ〜ｄと同義であり、Ｙは、単結合、−ＳＯ2−または＞Ｃ＝Ｏを示し、Ｒ7およびＲ8は、それぞれ独立にハロゲン原子、炭素数１〜１２の１価の有機基またはニトロ基を示し、ｍは、０または１を示す。但し、ｍが０の時、Ｒ7はシアノ基ではない。ｇおよびｈは、それぞれ独立に０〜４の整数を示し、好ましくは０である。
炭素数１〜１２の１価の有機基としては、前記式（１）における炭素数１〜１２の１価の有機基と同様の有機基等を挙げることができる。
【０１１１】
前記樹脂（１）は、前記構造単位（１）と前記構造単位（２）とのモル比（但し、両者の合計（構造単位（１）＋構造単位（２））は１００である。）が、光学特性、耐熱性および力学的特性の観点から構造単位（１）：構造単位（２）＝５０：５０〜１００：０であることが好ましく、構造単位（１）：構造単位（２）＝７０：３０〜１００：０であることがより好ましく、構造単位（１）：構造単位（２）＝８０：２０〜１００：０であることがさらに好ましい。
ここで、力学的特性とは、樹脂の引張強度、破断伸びおよび引張弾性率等の性質のことをいう。
【０１１２】
また、前記樹脂（１）は、さらに、下記式（３）で表される構造単位および下記式（４）で表される構造単位からなる群より選ばれる少なくとも一つの構造単位（以下「構造単位（３−４）」ともいう。）を有してもよい。前記樹脂（１）がこのような構造単位（３−４）を有すると、該樹脂（１）を含む基板の力学的特性が向上するため好ましい。
【０１１３】
【化１６】
2013038938.tif 000018
【０１１４】
前記式（３）中、Ｒ5およびＲ6は、それぞれ独立に炭素数１〜１２の１価の有機基を示し、Ｚは、単結合、−Ｏ−、−Ｓ−、−ＳＯ2−、＞Ｃ＝Ｏ、−ＣＯＮＨ−、−ＣＯＯ−または炭素数１〜１２の２価の有機基を示し、ｎは、０または１を示す。ｅおよびｆは、それぞれ独立に０〜４の整数を示し、好ましくは０である。
炭素数１〜１２の１価の有機基としては、前記式（１）における炭素数１〜１２の１価の有機基と同様の有機基等を挙げることができる。
【０１１５】
炭素数１〜１２の２価の有機基としては、炭素数１〜１２の２価の炭化水素基、炭素数１〜１２の２価のハロゲン化炭化水素基、酸素原子および窒素原子からなる群より選ばれる少なくとも１種の原子を含む炭素数１〜１２の２価の有機基、ならびに酸素原子および窒素原子からなる群より選ばれる少なくとも１種の原子を含む炭素数１〜１２の２価のハロゲン化有機基等を挙げることができる。
【０１１６】
炭素数１〜１２の２価の炭化水素基としては、炭素数１〜１２の直鎖または分岐鎖の２価の炭化水素基、炭素数３〜１２の２価の脂環式炭化水素基および炭素数６〜１２の２価の芳香族炭化水素基等が挙げられる。
【０１１７】
炭素数１〜１２の２価のハロゲン化炭化水素基としては、前記炭素数１〜１２の２価の炭化水素基において、その少なくとも一部の水素原子がフッ素原子、塩素原子、臭素原子またはヨウ素原子で置換された基等が挙げられる。
【０１１８】
酸素原子および窒素原子からなる群より選ばれる少なくとも１種の原子を含む炭素数１〜１２の有機基としては、水素原子および炭素原子と、酸素原子および／または窒素原子とからなる有機基が挙げられ、エーテル結合、カルボニル基、エステル結合またはアミド結合と炭化水素基とを有する総炭素数１〜１２の２価の有機基等が挙げられる。
【０１１９】
酸素原子および窒素原子からなる群より選ばれる少なくとも１種の原子を含む炭素数１〜１２の２価のハロゲン化有機基としては、前記酸素原子および窒素原子からなる群より選ばれる少なくとも１種の原子を含む炭素数１〜１２の２価の有機基において、その少なくとも一部の水素原子がフッ素原子、塩素原子、臭素原子またはヨウ素原子で置換された基等が挙げられる。
【０１２０】
前記式（３）におけるＺとしては、単結合、−Ｏ−、−ＳＯ2−、＞Ｃ＝Ｏまたは炭素数１〜１２の２価の有機基が好ましく、吸水（湿）性の低い樹脂が得られるなどの点から炭素数１〜１２の２価の炭化水素基がより好ましく、該炭素数１〜１２の２価の炭化水素基としては、炭素数３〜１２の２価の脂環式炭化水素基がより好ましい。
【０１２１】
【化１７】
2013038938.tif 000019
【０１２２】
前記式（４）中、Ｒ7、Ｒ8、Ｙ、ｍ、ｇおよびｈは、それぞれ独立に前記式（２）中のＲ7、Ｒ8、Ｙ、ｍ、ｇおよびｈと同義であり、Ｒ5、Ｒ6、Ｚ、ｎ、ｅおよびｆは、それぞれ独立に前記式（３）中のＲ5、Ｒ6、Ｚ、ｎ、ｅおよびｆと同義である。なお、ｍが０の時、Ｒ7はシアノ基ではない。
【０１２３】
前記樹脂（１）は、前記構造単位（１−２）と前記構造単位（３−４）とのモル比（但し、両者の合計（構造単位（１−２）＋構造単位（３−４））は１００である。）が、光学特性、耐熱性および力学的特性の観点から構造単位（１−２）：構造単位（３−４）＝５０：５０〜１００：０であることが好ましく、構造単位（１−２）：構造単位（３−４）＝７０：３０〜１００：０であることがより好ましく、構造単位（１−２）：構造単位（３−４）＝８０：２０〜１００：０であることがさらに好ましい。
【０１２４】
前記樹脂（１）は、光学特性、耐熱性および力学的特性の観点から前記構造単位（１−２）および前記構造単位（３−４）を全構造単位中７０モル％以上含むことが好ましく、全構造単位中９５モル％以上含むことがより好ましい。
【０１２５】
前記樹脂（１）は、例えば、下記式（５）で表される化合物（以下「化合物（５）」ともいう。）および下記式（７）で表される化合物（以下「化合物（７）」ともいう。）からなる群より選ばれる少なくとも一つの化合物を含む成分（以下「（Ａ）成分」ともいう。）と、下記式（６）で表される化合物（以下「化合物（６）」ともいう。）を含む成分（以下「（Ｂ）成分」ともいう。）とを、反応させることにより得ることができる。
【０１２６】
【化１８】
2013038938.tif 000020
【０１２７】
前記式（５）中、Ｘは独立してハロゲン原子を示し、フッ素原子が好ましい。
【０１２８】
【化１９】
2013038938.tif 000021
【０１２９】
前記式（７）中、Ｒ7、Ｒ8、Ｙ、ｍ、ｇおよびｈは、それぞれ独立に前記式（２）中のＲ7、Ｒ8、Ｙ、ｍ、ｇおよびｈと同義であり、Ｘは、独立に前記式（５）中のＸと同義である。但し、ｍが０の時、Ｒ7はシアノ基ではない。
【０１３０】
【化２０】
2013038938.tif 000022
【０１３１】
前記式（６）中、ＲAは、それぞれ独立に水素原子、メチル基、エチル基、アセチル基、メタンスルホニル基またはトリフルオロメチルスルホニル基を示し、この中でも水素原子が好ましい。なお、式（６）中、Ｒ1〜Ｒ4およびａ〜ｄは、それぞれ独立に前記式（１）中のＲ1〜Ｒ4およびａ〜ｄと同義である。
【０１３２】
化合物（５）および化合物（７）からなる群より選ばれる少なくとも一つの化合物は、（Ａ）成分１００モル％中に、８０モル％〜１００モル％含まれていることが好ましく、９０モル％〜１００モル％含まれていることがより好ましい。
また、（Ｂ）成分は、必要に応じて下記式（８）で表される化合物を含むことが好ましい。化合物（６）は、（Ｂ）成分１００モル％中に、５０モル％〜１００モル％含まれていることが好ましく、８０モル％〜１００モル％含まれていることがより好ましく、９０モル％〜１００モル％含まれていることがさらに好ましい。
【０１３３】
【化２１】
2013038938.tif 000023
【０１３４】
前記式（８）中、Ｒ5、Ｒ6、Ｚ、ｎ、ｅおよびｆは、それぞれ独立に前記式（３）中のＲ5、Ｒ6、Ｚ、ｎ、ｅおよびｆと同義であり、ＲAは、独立に前記式（６）中のＲAと同義である。
【０１３５】
これらの樹脂（１）の合成に用いられ得る化合物（５）〜（８）は、１種単独で用いてもよく、２種以上を組み合わせて用いることも可能である。
【０１３６】
〈透明樹脂の市販品〉
本発明に用いることができる透明樹脂の市販品としては、以下の市販品等を挙げることができる。環状オレフィン系樹脂の市販品としては、例えば、ＪＳＲ株式会社製アートン、日本ゼオン株式会社製ゼオノア、三井化学株式会社製ＡＰＥＬ、ポリプラスチックス株式会社製ＴＯＰＡＳを挙げることができる。ポリエーテルサルホン樹脂の市販品としては、住友化学株式会社製スミカエクセルＰＥＳ、住友ベークライト株式会社製スミライトなどを挙げることができる。ポリイミド樹脂の市販品としては、三菱ガス化学株式会社製ネオプリムＬなどを挙げることができる。ポリカーボネート樹脂の市販品としては、帝人株式会社製ピュアエースなどを挙げることができる。シルセスキオキサン系紫外線硬化樹脂の市販品としては、新日鐵化学株式会社製シルプラスなどを挙げることができる。
【０１３７】
＜その他成分＞
前記樹脂製基板には、本発明の効果を損なわない範囲において、さらに、酸化防止剤；紫外線吸収剤；光吸収剤（Ａ）以外の近赤外線を吸収する染料や顔料；反射防止剤、ハードコート剤、帯電防止剤などのコーティング剤；および金属錯体系化合物；等の添加剤を添加することができる。また、後述する溶液キャスティング法により樹脂製基板を製造する場合には、レベリング剤や消泡剤を添加することで樹脂製基板の製造を容易にすることができる。これらその他成分は、１種単独で用いてもよいし、２種以上を併用してもよい。
【０１３８】
前記酸化防止剤としては、例えば２，６−ジ−ｔ−ブチル−４−メチルフェノール、２，２'−ジオキシ−３，３'−ジ−ｔ−ブチル−５，５'−ジメチルジフェニルメタン、およびテトラキス［メチレン−３−（３，５−ジ−ｔ−ブチル−４−ヒドロキシフェニル）プロピオネート］メタンが挙げられる。
【０１３９】
前記紫外線吸収剤としては、例えば２，４−ジヒドロキシベンゾフェノン、および２−ヒドロキシ−４−メトキシベンゾフェノンが挙げられる。
【０１４０】
なお、これら添加剤は、樹脂製基板を製造する際に、樹脂などとともに混合してもよいし、樹脂を製造する際に添加してもよい。また、添加量は、所望の特性に応じて適宜選択されるものであるが、樹脂１００重量部に対して、通常０．０１〜５．０重量部、好ましくは０．０５〜２．０重量部である。
【０１４１】
＜樹脂製基板の製造方法＞
本発明に用いる樹脂製基板は、例えば、樹脂と光吸収剤（Ａ）や（Ａ'）とを含む組成物を溶融成形、キャスト成形により形成することができる。
【０１４２】
（A）溶融成形
前記樹脂製基板は、前記樹脂と光吸収剤（Ａ）や（Ａ'）とを溶融混練りして得られたペレットを溶融成形する方法；前記樹脂と光吸収剤（Ａ）や（Ａ'）とを含有する樹脂組成物を溶融成形する方法；光吸収剤（Ａ）や（Ａ'）と前記樹脂と溶媒とを含む樹脂組成物から溶媒を除去して得られたペレットを溶融成形する方法；などにより製造することができる。溶融成形方法としては、例えば、射出成形、溶融押出成形またはブロー成形を挙げることができる。
【０１４３】
（B）キャスト成形
前記樹脂製基板は、光吸収剤（Ａ）や（Ａ'）と前記樹脂と溶媒とを含む樹脂組成物を適当な基材の上にキャスティングして溶媒を除去すること；反射防止剤、ハードコート剤および／または帯電防止剤等のコーティング剤と、光吸収剤（Ａ）や（Ａ'）と、前記樹脂とを含む樹脂組成物を適当な基材の上にキャスティングすること；反射防止剤、ハードコート剤および／または帯電防止剤等のコーティング剤と、光吸収剤（Ａ）や（Ａ'）と、前記樹脂とを含む硬化性組成物を適当な基材の上にキャスティングして硬化、乾燥させること；などにより製造することもできる。
【０１４４】
前記基材としては、例えば、ガラス板、スチールベルト、スチールドラムおよび透明樹脂（例えば、ポリエステルフィルム、環状オレフィン系樹脂フィルム）が挙げられる。
【０１４５】
前記樹脂製基板は、基材から塗膜を剥離することにより得ることができ、また、本発明の効果を損なわない限り、基材から塗膜を剥離せずに基材と塗膜との積層体を前記樹脂製基板としてもよい。
さらに、ガラス板、石英または透明プラスチック製等の光学部品に、前記樹脂組成物をコーティングして溶媒を乾燥させたり、前記硬化性組成物をコーティングして硬化、乾燥させるたりすることにより、光学部品上に直接樹脂製基板を形成することもできる。
【０１４６】
前記方法で得られた樹脂製基板中の残留溶媒量は可能な限り少ない方がよく、通常３重量％以下、好ましくは１重量％以下、さらに好ましくは０．５重量％以下である。残留溶媒量が前記範囲にあると、変形や特性が変化しにくい、所望の機能を容易に発揮できる樹脂製基板が得られる。
【０１４７】
≪近赤外線反射膜≫
本発明に用いられる近赤外線反射膜は、近赤外線を反射する能力を有する膜である。このような近赤外線反射膜としては、アルミ蒸着膜、貴金属薄膜、酸化インジウムを主成分とし、酸化錫を少量含有させた金属酸化物微粒子を分散させた樹脂膜、高屈折率材料層と低屈折率材料層とを交互に積層した誘電体多層膜などを用いることができる。
【０１４８】
本発明の近赤外線カットフィルターは、このような近赤外線反射膜を有することで、特に下記（Ｃ）の特徴を有することになる。このため、近赤外線を十分にカットすることのできるフィルターを得ることができる。
【０１４９】
本発明において、近赤外線反射膜は樹脂製基板の片面に設けてもよいし、両面に設けてもよい。片面に設ける場合には、製造コストや製造容易性に優れ、両面に設ける場合には、高い強度を有し、ソリの生じにくい近赤外線カットフィルターを得ることができる。
【０１５０】
これら近赤外線反射膜の中では、高屈折率材料層と低屈折率材料層とを交互に積層した誘電体多層膜を好適に用いることができる。
【０１５１】
高屈折率材料層を構成する材料としては、屈折率が１．７以上の材料を用いることができ、好ましくは屈折率の範囲が１．７〜２．５の材料が選択される。
【０１５２】
これら材料としては、例えば、酸化チタン、酸化ジルコニウム、五酸化タンタル、五酸化ニオブ、酸化ランタン、酸化イットリウム、酸化亜鉛、硫化亜鉛、または酸化インジウム等を主成分とし、酸化チタン、酸化錫および／または酸化セリウムなどを少量（例えば、主成分に対し０〜１０％）含有させたものが挙げられる。
【０１５３】
低屈折率材料層を構成する材料としては、屈折率が１．６以下の材料を用いることができ、好ましくは屈折率の範囲が１．２〜１．６の材料が選択される。
【０１５４】
これら材料としては、例えば、シリカ、アルミナ、フッ化ランタン、フッ化マグネシウムおよび六フッ化アルミニウムナトリウムが挙げられる。
【０１５５】
高屈折率材料層と低屈折率材料層とを積層する方法については、これら材料層を積層した誘電体多層膜が形成される限り特に制限はない。例えば、前記樹脂製基板上に、直接、ＣＶＤ法、スパッタ法、真空蒸着法、イオンアシスト蒸着法またはイオンプレーティング法などにより、高屈折率材料層と低屈折率材料層とを交互に積層した誘電体多層膜を形成することができる。
【０１５６】
また、樹脂製基板と近赤外線反射膜との密着性を向上させる目的で、樹脂製基板の表面にコロナ処理やプラズマ処理等の表面処理をしてもよい。
【０１５７】
これら高屈折率材料層および低屈折率材料層の各層の厚みは、通常、遮断しようとする近赤外線波長をλ（ｎｍ）とすると、０．１λ〜０．５λの厚みが好ましい。厚みがこの範囲あると、屈折率（ｎ）と膜厚（ｄ）との積（ｎ×ｄ）がλ／４で算出される光学的膜厚と高屈折率材料層および低屈折率材料層の各層の厚みとがほぼ同じ値となって、反射・屈折の光学的特性の関係から、特定波長の遮断・透過を容易にコントロールできる傾向にある。
【０１５８】
ただし、可視光領域（波長４２０〜７００ｎｍ）にわずかな反射が見られる場合には、反射率を低減するために、０．１λ〜０．５λの厚みから外れる厚さの層を数層加えてもよい。その際の厚みは０．０３λ〜０．１λが好ましい。
【０１５９】
誘電体多層膜における高屈折率材料層と低屈折率材料層との合計の積層数は、５〜６０層、好ましくは１０〜５０層であることが望ましい。
【０１６０】
さらに、誘電体多層膜を形成した際に基板にソリが生じてしまう場合には、これを解消するために、基板両面に誘電体多層膜を形成したり、基板の誘電体多層膜を形成した面に紫外線等の電磁波を照射したりする等の方法をとることができる。なお、電磁波を照射する場合、誘電体多層膜の形成中に照射してもよいし、形成後別途照射してもよい。
【０１６１】
≪その他の機能膜≫
本発明の近赤外線カットフィルターは、本発明の効果を損なわない範囲において、樹脂製基板と誘電体多層膜等の近赤外線反射膜の間、樹脂製基板の近赤外線反射膜が設けられた面と反対側の面、または近赤外線反射膜の樹脂製基板が設けられた面と反対側の面に、樹脂製基板や近赤外線反射膜の表面硬度の向上、耐薬品性の向上、帯電防止および傷消しなどの目的で、反射防止膜、ハードコート膜や帯電防止膜などの機能膜を適宜設けることができる。
本発明の近赤外線カットフィルターは、前記機能膜からなる層を１層含んでもよく、２層以上含んでもよい。本発明の近赤外線カットフィルターが前記機能膜からなる層を２層以上含む場合には、同様の層を２層以上含んでもよいし、異なる層を２層以上含んでもよい。
【０１６２】
機能膜を積層する方法としては、特に制限されないが、反射防止剤、ハードコート剤および／または帯電防止剤等のコーティング剤などを樹脂製基板または近赤外線反射膜上に、前記と同様に溶融成形、キャスト成形する方法等を挙げることができる。
また、前記コーティング剤などを含む硬化性組成物をバーコーター等で樹脂製基板または近赤外線反射膜上に塗布した後、紫外線照射等により硬化することによっても製造することができる。
【０１６３】
前記コーティング剤としては、紫外線（ＵＶ）／電子線（ＥＢ）硬化型樹脂や熱硬化型樹脂などが挙げられ、具体的には、ウレタン系、ウレタンアクリレート系、アクリレート系、エポキシ系およびエポキシアクリレート系樹脂などが挙げられる。
【０１６４】
また、前記硬化性組成物は、重合開始剤を含んでいてもよい。前記重合開始剤としては、公知の光重合開始剤または熱重合開始剤を用いることができ、光重合開始剤と熱重合開始剤を併用してもよい。重合開始剤は、１種単独で用いてもよいし、２種以上を併用してもよい。
【０１６５】
前記硬化性組成物中、重合開始剤の配合割合は、硬化性組成物の全量を１００重量％として、好ましくは０．１〜１０重量％、より好ましくは０．５〜１０重量％、さらに好ましくは１〜５重量％である。重合開始剤の配合割合が前記範囲にあると、硬化性組成物は硬化特性および取り扱い性に優れ、所望の硬度を有する反射防止膜、ハードコート膜や帯電防止膜などの機能膜を得ることができる。
【０１６６】
さらに、前記硬化性組成物には溶剤として有機溶剤を加えてもよく、有機溶剤としては、公知のものを使用することができる。有機溶剤の具体例としては、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン、プロピレングリコールモノメチルエーテルアセテート、プロピレングリコールモノエチルエーテルアセテート等のエステル類；エチレングリコールモノメチルエーテル、ジエチレングリコールモノブチルエーテル等のエーテル類；ベンゼン、トルエン、キシレン等の芳香族炭化水素類；ジメチルホルムアミド、ジメチルアセトアミド、Ｎ−メチルピロリドン等のアミド類を挙げることができる。
これら溶剤は、１種単独で用いてもよいし、２種以上を併用してもよい。
【０１６７】
前記機能膜の厚さは、好ましくは０．１μｍ〜２０μｍ、さらに好ましくは０．５μｍ〜１０μｍ、特に好ましくは０．７μｍ〜５μｍである。
【０１６８】
また、樹脂製基板と機能膜および／または近赤外線反射膜との密着性や、機能膜と近赤外線反射膜との密着性を上げる目的で、樹脂製基板や機能膜の表面にコロナ処理やプラズマ処理等の表面処理をしてもよい。
【０１６９】
≪近赤外線カットフィルターの特性等≫
本発明の近赤外線カットフィルターは、その光線透過率が、下記（Ａ）〜（Ｄ）を満たすことが好ましい。
【０１７０】
（Ａ）波長４３０〜５８０ｎｍの範囲において、近赤外線カットフィルターの垂直方向から測定した場合の透過率の平均値が８０％以上、好ましくは８２％以上、さらに好ましくは８５％以上の範囲にあることが望ましい。本発明では、厚さ０．１ｍｍでの全光線透過率が高い樹脂、当該波長領域に吸収を持たない光吸収剤（Ａ）や（Ａ'）等を用いることで、このような波長４３０〜５８０ｎｍにおいて、高い透過率を有する近赤外線カットフィルターを得ることができる。
【０１７１】
近赤外線カットフィルターを固体撮像装置やカメラモジュール等のレンズユニットにおける視感度補正用フィルター等に用いる場合、波長４３０〜５８０ｎｍにおける透過率の平均値が前記範囲にあり、この波長範囲において透過率が略一定であることが好ましい。
【０１７２】
波長４３０〜５８０ｎｍの範囲における透過率の平均値としては高い方が好ましい。透過率の平均値が高いと、フィルターを通過する光の強度が充分確保され、下記用途等に好適に用いることができる。
【０１７３】
一方、波長４３０〜５８０ｎｍの範囲における透過率の平均値が低いと、フィルターを通過する光の強度が充分確保されず、下記用途に好適に用いることができないおそれがある。
【０１７４】
（Ｂ）波長６３０〜６５０ｎｍの範囲において、近赤外線カットフィルターの垂直方向から測定した場合の透過率の平均値が７０％以上、好ましくは７５％以上、さらに好ましくは７８％以上の範囲にあることが望ましい。本発明では、特に、前記光吸収剤（Ａ）を用いることで、所定の透過率となる近赤外線カットフィルターを得ることができる。
【０１７５】
近赤外線カットフィルターの波長６３０〜６５０ｎｍの範囲における透過率が前記範囲にあると、可視光領域の透過率が高く、また、該フィルターに光を入射したときに、近赤外線の波長領域付近の波長で透過率が急変することとなる近赤外線カットフィルターを得ることができる。
【０１７６】
（Ｃ）波長８００〜１０００ｎｍの範囲において、近赤外線カットフィルターの垂直方向から測定した場合の透過率の平均値が２０％以下、好ましくは１５％以下、さらに好ましくは１０％以下の範囲にあることが望ましい。本発明では、樹脂製基板上に近赤外線反射膜を設けることで、このような波長８００〜１０００ｎｍにおける透過率が十分に低い近赤外線カットフィルターを得ることができる。
特に、前記誘電体多層膜などの高い近赤外線反射能を有する近赤外線反射膜を樹脂製基板（Ｉ）上に設けることで、波長８００〜１０００ｎｍにおける透過率が十分に低い近赤外線カットフィルターを得ることができる。
【０１７７】
本発明の近赤外線カットフィルターは近赤外線の波長（８００ｎｍ以上）を選択的に低減させるものであるため、８００〜１０００ｎｍの範囲における透過率の平均値は低い方が好ましい。透過率の平均値が低いと、近赤外線カットフィルターは、近赤外線を十分にカットすることができる。
【０１７８】
一方、波長８００〜１０００ｎｍの範囲における透過率の平均値が高いと、フィルターは、近赤外線を充分カットすることができず、該フィルターをＰＤＰ等に用いた場合には、家庭内において、ＰＤＰ周辺にある電子機器の誤作動を防ぐことができないおそれがある。
【０１７９】
（Ｄ）波長５５０〜７００ｎｍの範囲において、近赤外線カットフィルターの垂直方向から測定した場合の透過率が７５％となる波長の値（Ｙａ）と、近赤外線カットフィルターの垂直方向に対して３０°の角度から測定した場合の透過率が７５％となる波長の値（Ｙｂ）の差の絶対値（｜Ｙａ−Ｙｂ｜）が１５ｎｍ未満、好ましくは１０ｎｍ未満、さらに好ましくは８ｎｍ未満の範囲にあることが望ましい。
【０１８０】
本発明では、前記光吸収剤（Ａ）を用いることで、所定の透過率となる波長の差の絶対値が前記所定の範囲となる近赤外線カットフィルターを得ることができる。
【０１８１】
波長５５０〜７００ｎｍの範囲において、（Ｙａ）と（Ｙｂ）の差の絶対値が前記範囲にあると、このようなフィルターをデジタルカメラ等に用いた場合には、画像の周辺部と中心部で同等の明るさおよび色調を示し、視野角の広いデジタルカメラ等を得ることができる。
【０１８２】
一方、（Ｙａ）と（Ｙｂ）の差の絶対値が１５ｎｍ以上である近赤外線カットフィルターをデジタルカメラ等に用いると、画像の周辺部と中心部で明るさに差があったり、色調が異なったり、特定の色が見えにくくなったりする恐れがあるため、下記用途に好適に用いることができない場合がある。
【０１８３】
本発明においては、近赤外線カットフィルターに上下左右から光を入射させた場合に、どの位の角度まで正常に光を透過させることが可能かを示す指標として「視野角」を用いることもある。
【０１８４】
正常に光を透過させることができるかどうかの判断として、本発明では、波長５５０〜７００ｎｍの範囲において、フィルターの垂直方向から測定した場合の透過率が７５％となる波長の値（Ｙａ）と、フィルターの垂直方向に対して３０°の角度から測定した場合の透過率が７５％となる波長の値（Ｙｂ）の差の絶対値が１５ｎｍ未満となることを一つの基準とする。
【０１８５】
前記近赤外線カットフィルターの厚みは、該フィルターの透過率が前記（Ａ）〜（Ｄ）を満たすように調整することが好ましく、特に制限はないが、好ましくは５０〜２５０μｍ、より好ましくは５０〜２００μｍ、さらに好ましくは、８０〜１５０μｍである。
【０１８６】
近赤外線カットフィルターの厚みが前記範囲にあると、フィルターを、小型化、軽量化することができ、固体撮像装置等さまざまな用途に好適に用いることができる。特にカメラモジュール等レンズユニットに用いた場合には、レンズユニットの低背化を実現することができるため好ましい。
【０１８７】
＜近赤外線カットフィルターの用途＞
本発明の近赤外線カットフィルターは、視野角が広く、優れた近赤外線カット能等を有する。したがってカメラモジュールのＣＣＤやＣＭＯＳイメージセンサーなどの固体撮像素子の視感度補正用として有用である。特に、デジタルスチルカメラ、携帯電話用カメラ、デジタルビデオカメラ、ＰＣカメラ、監視カメラ、自動車用カメラ等の固体撮像装置等に有用である。
【０１８８】
ここで、本発明で得られる近赤外線カットフィルターをカメラモジュールに用いる場合について具体的に説明する。
【０１８９】
図１に、カメラモジュールの断面概略図を示す。
図１（ａ）は、従来のカメラモジュールの構造の断面概略図であり、図１（ｂ）は、本発明で得られる近赤外線カットフィルター６'を用いた場合の、とり得ることができるカメラモジュールの構造の一つを表す断面概略図である。
【０１９０】
図１（ｂ）では、本発明で得られる近赤外線カットフィルター６'をレンズ５の上部に用いているが、本発明で得られる近赤外線カットフィルター６'は、図１（ａ）に示すようにレンズ５とセンサー７の間に用いることもできる。
【０１９１】
従来のカメラモジュールでは、近赤外線カットフィルター６に対してほぼ垂直に光が入射する必要があった。そのため、フィルター６は、レンズ５とセンサー７の間に配置する必要があった。
【０１９２】
ここで、センサー７は、高感度であり、５μ程度のちりやほこりが触れるだけで正確に作動しなくなるおそれがあるため、センサー７の上部に用いるフィルター６は、ちりやほこりの出ないものであり、異物を含まないものである必要があった。また、前記センサー７の特性から、フィルター６とセンサー７の間には、所定の間隔を設ける必要があり、このことがカメラモジュールの低背化を妨げる一因となっていた。
【０１９３】
これに対し、本発明で得られる近赤外線カットフィルター６'は、（Ｙａ）と（Ｙｂ）の差の絶対値が１５ｎｍ以下である。つまり、フィルター６'の垂直方向から入射する光と、フィルター６'の垂直方向に対して３０°から入射する光の透過波長に大きな差はないため（吸収（透過）波長の入射角依存性が小さいため）、フィルター６'は、レンズ５とセンサー７の間に配置する必要がなく、レンズの上部に配置することもできる。
【０１９４】
このため、本発明で得られる近赤外線カットフィルター６'をカメラモジュールに用いる場合には、該カメラモジュールの取り扱い性が容易になり、また、フィルター６'とセンサー７の間に所定の間隔を設ける必要がないため、カメラモジュールの低背化が可能となる。
【実施例】
【０１９５】
以下、本発明を実施例により説明するが、本発明は、この実施例により何ら限定されるものではない。なお、「部」は、特に断りのない限り「重量部」を意味する。【０１９６】
まず、各物性値の測定方法および物性の評価方法について説明する。【０１９７】
（１）分子量：
東ソ−製のＨタイプカラムが装着された、ウオターズ（ＷＡＴＥＲＳ）社製のゲルパーミエ−ションクロマトグラフィー（ＧＰＣ）装置（１５０Ｃ型）を用い、ｏ−ジクロロベンゼン溶媒、１２０℃の条件で、標準ポリスチレン換算の重量平均分子量（Ｍｗ）および数平均分子量（Ｍｎ）を測定した。【０１９８】
（２）ガラス転移温度（Ｔｇ）：
エスアイアイ・ナノテクノロジーズ株式会社製の示差走査熱量計（ＤＳＣ６２００）を用いて、昇温速度：毎分２０℃、窒素気流下で測定した。【０１９９】
（３）飽和吸水率：
ＡＳＴＭ  Ｄ５７０に準拠し、合成例で得られた樹脂から厚さ３ｍｍ、縦５０ｍｍ、横５０ｍｍの試験片作成し、得られた試験片を２３℃の水中に１週間浸漬させた後、試験片の重量変化より吸水率を測定した。【０２００】
（４）分光透過率：
株式会社日立ハイテクノロジーズ製の分光光度計（Ｕ−４１００）を用いて測定した。【０２０１】
ここで、近赤外線カットフィルターの垂直方向から測定した場合の透過率は、図２のようにフィルターに対し垂直に透過した光を測定した。【０２０２】
また、近赤外線カットフィルターの垂直方向に対して３０°の角度から測定した場合の透過率は、図３のようにフィルターの垂直方向に対して３０°の角度で透過した光を測定した。【０２０３】
なお、実施例において、分光透過率は、（Ｙｂ）を測定する場合を除き、光が基板、フィルターに対して垂直に入射する条件で、該分光光度計を使用して測定した。（Ｙｂ）を測定する場合には、光がフィルターの垂直方向に対して３０°の角度で入射する条件で該分光光度計を使用して測定した。【０２０４】
［合成例１］
下記式（ａ）で表される８−メチル−８−メトキシカルボニルテトラシクロ［４．４．０．１2,5．１7,10］ドデカ−３−エン（以下「ＤＮＭ」ともいう。）１００部と、１−ヘキセン（分子量調節剤）１８部と、トルエン（開環重合反応用溶媒）３００部とを、窒素置換した反応容器に仕込み、この溶液を８０℃に加熱した。次いで、反応容器内の溶液に、重合触媒として、トリエチルアルミニウムのトルエン溶液（０．６ｍｏｌ／リットル）０．２部と、メタノール変性の六塩化タングステンのトルエン溶液（濃度０．０２５ｍｏｌ／リットル）０．９部とを添加し、この溶液を８０℃で３時間加熱攪拌することにより開環重合反応させて開環重合体溶液を得た。この重合反応における重合転化率は９７％であった。【０２０５】
【化２２】
2013038938.tif 000024
【０２０６】
このようにして得られた開環重合体溶液１，０００部をオートクレーブに仕込み、この開環重合体溶液に、ＲｕＨＣｌ（ＣＯ）［Ｐ（Ｃ6Ｈ5）3］3を０．１２部添加し、水素ガス圧１００ｋｇ／ｃｍ2、反応温度１６５℃の条件下で、３時間加熱撹拌して水素添加反応を行った。【０２０７】
得られた反応溶液（水素添加重合体溶液）を冷却した後、水素ガスを放圧した。この反応溶液を大量のメタノール中に注いで凝固物を分離回収し、これを乾燥して、水素添加重合体（以下「樹脂Ａ」ともいう。）を得た。樹脂Ａの分子量は数平均分子量（Ｍｎ）が３２，０００、重量平均分子量（Ｍｗ）が１３７，０００であり、ガラス転移温度（Ｔｇ）は１６５℃であった。【０２０８】
[合成例２]
３Ｌの４つ口フラスコに２，６−ジフルオロベンゾニトリル３５．１２ｇ（０．２５３ｍｏｌ）、９，９−ビス（３−フェニル−４−ヒドロキシフェニル）フルオレン１２５．６５ｇ（０．２５０ｍｏｌ）、炭酸カリウム４１．４６ｇ（０．３００ｍｏｌ）、Ｎ，Ｎ−ジメチルアセトアミド（以下「ＤＭＡｃ」ともいう。）４４３ｇおよびトルエン１１１ｇを添加した。続いて、４つ口フラスコに温度計、撹拌機、窒素導入管付き三方コック、ディーンスターク管および冷却管を取り付けた。【０２０９】
次いで、フラスコ内を窒素置換した後、得られた溶液を１４０℃で３時間反応させ、生成する水をディーンスターク管から随時取り除いた。水の生成が認められなくなったところで、徐々に温度を１６０℃まで上昇させ、そのままの温度で６時間反応させた。
室温（２５℃）まで冷却後、生成した塩をろ紙で除去し、ろ液をメタノールに投じて再沈殿させ、ろ別によりろ物（残渣）を単離した。得られたろ物を６０℃で一晩真空乾燥し、白色粉末Ｂ（以下「樹脂Ｂ」ともいう。）を得た（収量９５．６７ｇ、収率９５％）。【０２１０】
得られた樹脂Ｂの構造分析を行った。結果は、赤外吸収スペクトルの特性吸収が、３０３５ｃｍ-1（Ｃ−Ｈ伸縮）、２２２９ｃｍ-1（ＣＮ）、１５７４ｃｍ-1、１４９９ｃｍ-1（芳香環骨格吸収）、１２４０ｃｍ-1（−Ｏ−）であった。樹脂Ｂは、数平均分子量（Ｍｎ）が６７，０００であり、重量平均分子量（Ｍｗ）が１４６，０００であり、ガラス転移温度（Ｔｇ）は２７５℃であった。得られた樹脂Ｂは前記構造単位（１）を有していた。【０２１１】
［合成例３］
９，９−ビス（３−フェニル−４−ヒドロキシフェニル）フルオレン１２５．６５ｇ（０．２５０ｍｏｌ）の代わりに、９，９−ビス（４−ヒドロキシフェニル）フルオレン８７．６０ｇ（０．２５０ｍｏｌ）を使用した以外は合成例２と同様に合成を行い、樹脂Ｃを得た。樹脂Ｃは、数平均分子量（Ｍｎ）が７５，０００であり、重量平均分子量（Ｍｗ）が１８８，０００であり、ガラス転移温度（Ｔｇ）は２８５℃であった。【０２１２】
［合成例４］
９，９−ビス（３−フェニル−４−ヒドロキシフェニル）フルオレン１２５．６５ｇ（０．２５０ｍｏｌ）の代わりに、９，９−ビス（４−ヒドロキシフェニル）フルオレン７８．８４ｇ（０．２２５ｍｏｌ）および１，１−ビス（４−ヒドロキシフェニル）シクロヘキサン６．７１ｇ（０．０２５ｍｏｌ）を使用した以外は合成例２と同様に合成を行い、樹脂Ｄを得た。樹脂Ｄは、数平均分子量（Ｍｎ）が３６，０００であり、重量平均分子量（Ｍｗ）が７８，０００であり、ガラス転移温度（Ｔｇ）は２６０℃であった。【０２１３】
［合成例５］
２，６−ジフルオロベンゾニトリル３５．１２ｇ（０．２５３ｍｏｌ）の代わりに、４，４−ジフルオロジフェニルスルホン（ＤＦＤＳ）６３．５６ｇ（０．２５０ｍｏｌ）を使用した以外は合成例２と同様に合成を行い、樹脂Ｅを得た。樹脂Ｅの分子量は数平均分子量（Ｍｎ）が３７，０００であり、重量平均分子量（Ｍｗ）が１３２，０００であり、ガラス転移温度（Ｔｇ）は２６５℃であった。【０２１４】
［実施例１］
容器に、合成例１で得た樹脂Ａ１００重量部、スクアリリウム系化合物「ａ−１０」（前記式（ａ−１０）で表される化合物）０．０１重量部、さらに塩化メチレンを加えることで、樹脂濃度が２０重量％の溶液（ｅｘ１)を得た。
次いで、係る溶液を平滑なガラス板上にキャストし、２０℃で８時間乾燥した後、ガラス板から剥離した。剥離した塗膜をさらに減圧下１００℃で８時間乾燥して、厚さ０．１ｍｍ、縦６０ｍｍ、横６０ｍｍの基板を得た。【０２１５】
この基板の分光透過率を測定し、吸収極大波長と、波長６４０ｎｍの透過率を求めた。
この結果を表１に示す。【０２１６】
この基板の吸収極大波長は６９９ｎｍであった。また、波長６４０ｎｍの透過率は８２％であった。【０２１７】
続いて、係る基板の片面に、蒸着温度１００℃で、近赤外線を反射する多層蒸着膜〔シリカ（ＳｉＯ2：膜厚３５〜１９０ｎｍ）層とチタニア（ＴｉＯ2：膜厚１２〜１１２ｎｍ）層とが交互に積層されてなるもの，積層数２０〕を形成し、さらに基板のもう一方の面に、蒸着温度１００℃で、近赤外線を反射する多層蒸着膜〔シリカ（ＳｉＯ2：膜厚３３〜１６１ｎｍ）層とチタニア（ＴｉＯ2：膜厚１０〜１０１ｎｍ）層とが交互に積層されてなるもの，積層数２２〕を形成し、厚さ０．１０５ｍｍの近赤外線カットフィルターを得た。この近赤外線カットフィルターの分光透過率を測定し、（Ｙａ）、（Ｙｂ）を求めた。
この結果を表１に示す。また、透過率曲線を図４に示す。【０２１８】
波長４３０〜５８０nmにおける透過率の平均値は９３％、波長６３０〜６５０ｎｍにおける透過率の平均値は８８％、波長８００〜１０００ｎｍにおける透過率の平均値は１％以下であった。【０２１９】
また、波長５５０〜７００ｎｍの範囲において、フィルターの垂直方向から測定した場合の透過率が７５％となる波長の値（Ｙａ）と、フィルターの垂直方向に対して  ３０°の角度から測定した場合の透過率が７５％となる波長の値（Ｙｂ）の差の絶対値（｜Ｙａ−Ｙｂ｜）は３ｎｍであった。【０２２０】
［実施例２］
実施例１で得られた基板の片面に、蒸着温度１００℃で、近赤外線を反射する多層蒸着膜〔シリカ（ＳｉＯ2：膜厚３６〜１９０ｎｍ）層とチタニア（ＴｉＯ2：膜厚１１〜１１３ｎｍ）層とが交互に積層されてなるもの，積層数４０〕を形成し、厚さ０．１０４ｍｍの近赤外線カットフィルターを得た。さらに、実施例１と同様の評価を行った結果を表１に示す。【０２２１】
[実施例３]
実施例１で得られた基板の両面に、荒川化学工業株式会社製ハードコート剤「ビームセット」を、硬化後の膜厚が各０．００２ｍｍとなるようにバーコーターにて塗布した後ＵＶ照射して硬化し、厚さ０．１０４ｍｍ、縦６０ｍｍ、横６０ｍｍの基板を得た。
さらに、実施例１と同様にしてこの基板から厚さ０．１０９ｍｍの近赤外線カットフィルターを製造した。実施例１と同様の評価を行った結果を表１に示す。【０２２２】
[実施例４]
実施例１で得られた基板の両面に、トリシクロデカンジメタノールジアクリレートとメチルエチルケトンとを５０：５０の割合で混合した組成物を、乾燥後の膜厚が片面０．００２ｍｍとなるようにバーコーターにて塗布したのちＵＶ照射して硬化し、厚さ０．１０４ｍｍ、縦６０ｍｍ、横６０ｍｍの基板を得た。
さらに、実施例１と同様にしてこの基板から厚さ０．１０９ｍｍの近赤外線カットフィルターを製造した。実施例１と同様の評価を行った結果を表１に示す。【０２２３】
［実施例５］
樹脂Ａの代わりにＪＳＲ株式会社製の環状オレフィン系樹脂「アートン  Ｇ」を用いたこと以外は実施例１と同様にして、厚さ０．１ｍｍ、縦６０ｍｍ、横６０ｍｍの基板を得た。
さらに、実施例１と同様にしてこの基板から厚さ０．１０５ｍｍの近赤外線カットフィルターを製造した。実施例１と同様の評価を行った結果を表１に示す。【０２２４】
[実施例６]
樹脂Ａの代わりに株式会社製のポリカーボネート樹脂「ピュアエース」を用いたこと以外は実施例１と同様にして、厚さ０．１ｍｍ、縦６０ｍｍ、横６０ｍｍの基板を得た。
さらに、実施例１と同様にしてこの基板から厚さ０．１０５ｍｍの近赤外線カットフィルターを製造した。実施例１と同様の評価を行った結果を表１に示す。【０２２５】
[実施例７]
樹脂Ａの代わりに合成例２で得た樹脂Ｂを用いたこと以外は実施例１と同様にして、厚さ０．１ｍｍ、縦６０ｍｍ、横６０ｍｍの基板を得た。
さらに、実施例１と同様にしてこの基板から厚さ０．１０５ｍｍの近赤外線カットフィルターを製造した。実施例１と同様の評価を行った結果を表１に示す。【０２２６】
[実施例８]
樹脂Ａの代わりに合成例３で得た樹脂Ｃを用いたこと以外は実施例１と同様にして、厚さ０．１ｍｍ、縦６０ｍｍ、横６０ｍｍの基板を得た。【０２２７】
さらに、実施例１と同様にしてこの基板から厚さ０．１０５ｍｍの近赤外線カットフィルターを製造した。実施例１と同様の評価を行った結果を表１に示す。【０２２８】
[実施例９]
樹脂Ａの代わりに合成例４で得た樹脂Ｄを用いたこと以外は実施例１と同様にして、厚さ０．１ｍｍ、縦６０ｍｍ、横６０ｍｍの基板を得た。【０２２９】
さらに、実施例１と同様にしてこの基板から厚さ０．１０５ｍｍの近赤外線カットフィルターを製造した。実施例１と同様の評価を行った結果を表１に示す。【０２３０】
[実施例１０]
樹脂Ａの代わりに合成例５で得た樹脂Ｅを用いたこと以外は実施例１と同様にして、厚さ０．１ｍｍ、縦６０ｍｍ、横６０ｍｍの基板を得た。【０２３１】
さらに、実施例１と同様にしてこの基板から厚さ０．１０５ｍｍの近赤外線カットフィルターを製造した。実施例１と同様の評価を行った結果を表１に示す。【０２３２】
［実施例１１］
実施例１で得られた基板の片面に、蒸着温度１００℃で、近赤外線を反射する多層蒸着膜〔シリカ（ＳｉＯ2：膜厚３５〜１９０ｎｍ）層とチタニア（ＴｉＯ2：膜厚１２〜１１２ｎｍ）層とが交互に積層されてなるもの，積層数２０〕を形成し、さらに基板のもう一方の面に、蒸着温度１００℃で、近赤外線を反射する多層蒸着膜〔シリカ（ＳｉＯ2：膜厚３４〜１６６ｎｍ）層とチタニア（ＴｉＯ2：膜厚１１〜１０３ｎｍ）層とが交互に積層されてなるもの，積層数２２〕を形成し、厚さ０．１０５ｍｍの近赤外線カットフィルターを得た。さらに、実施例１と同様の評価を行った結果を表１に示す。また、透過率曲線を図５に示す。【０２３３】
［比較例１］
溶液（ｅｘ１）の代わりに、樹脂Ａを塩化メチレンに溶解して得た固形分２０％の溶液を用いたこと以外は実施例１と同様にして、厚さ０．１ｍｍ、縦６０ｍｍ、横６０ｍｍの基板を得た。
さらに、実施例１と同様にしてこの基板から厚さ０．１０５ｍｍの近赤外線カットフィルターを製造した。実施例１と同様の評価を行った結果を表１に示す。【０２３４】
［参考例１］
スクアリリウム系化合物「ａ−１０」を０．０４重量部用いたこと以外は実施例５と同様にして、厚さ０．１ｍｍ、縦６０ｍｍ、横６０ｍｍの基板を得た。
さらに、実施例１と同様にしてこの基板から厚さ０．１０５ｍｍの近赤外線カットフィルターを製造した。結果を表１に示す。また、透過率曲線を図６に示す。【０２３５】
【表１】
2013038938.tif 000025
【産業上の利用可能性】
【０２３６】
本発明の近赤外線カットフィルターは、デジタルスチルカメラ、携帯電話用カメラ、デジタルビデオカメラ、ＰＣカメラ、監視カメラ、自動車用カメラ等に好適に用いることができる。
【符号の説明】
【０２３７】
１：カメラモジュール
２：レンズ鏡筒
３：フレキシブル基板
４：中空パッケージ
５：レンズ
６：近赤外線カットフィルター
６'：本発明で得られる近赤外線カットフィルター
７：ＣＣＤまたはＣＭＯＳイメージセンサー
８：近赤外線カットフィルター
９：分光光度計
【図１】
2013038938.tif 000031
【図２】
2013038938.tif 000032
【図３】
2013038938.tif 000033
【図４】
2013038938.tif 000034
【図５】
2013038938.tif 000035
【図６】
2013038938.tif 000036
【国際調査報告】
2013038938.tif 000037
2013038938.tif 000038
2013038938.tif 000039
2013038938.tif 000040